(57)【要約】【課題】  誘電率異方性が大きく粘度の低い液晶組成物を提供すること、及び、高コントラスト、高速応答性と同時に耐光性が高く、焼き付きや表示不良が発生しない表示品質に優れた液晶表示素子を提供する。【解決手段】本発明の液晶組成物として、酸と結合する化合物を１種又は２種以上含有する液晶組成物を提供する。当該液晶組成物は液晶ディスプレイ用液晶組成物として非常に実用的であり、高コントラスト、高速応答化及び高品質信頼性に有効である。【選択図】  なし【特許請求の範囲】
【請求項１】
酸と結合する化合物を一種又は２種以上含有する液晶組成物。
【請求項２】
前記酸と結合する化合物が、金属石鹸である、請求項１又は２に記載の液晶組成物。
【請求項３】
前記金属石鹸が、一般式（Ｉ）
【化１】
2018021153.tif 000117
（式中、ＲＩは炭素原子数２から３０の直鎖状又は分岐状のアルキレン基であり、該アルキレン基中の１個又は２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、但し２個以上の−Ｏ−が隣接することはなく、又、アルキレン基中の水素原子がフッ素原子に置換されていてもよく、
ＭＩはリチウム、マグネシウム、カルシウム、バリウム、亜鉛、コバルト、マンガン、ジルコニウム、銅、鉄、ニッケル、アルミニウム又はカリウムを表し、
ｎＩは１，２又は３である。）
で表される、請求項２に記載の液晶組成物。
【請求項４】
金属石鹸として、金属の種類が異なる化合物を２種以上含有する請求項２又は３のいずれか一項に記載の液晶組成物。
【請求項５】
更に、β−ジケトン系化合物を１種又は２種以上含有する、請求項１から４のいずれかに記載の液晶組成物。
【請求項６】
前記β−ジケトン系化合物が、一般式（ＩＩＩ）
【化２】
2018021153.tif 000118
（式中、Ｅ及びＧは１価の有機基であり、Ｘは水素原子、１価又は２価の有機基であり、破線は一重結合又は二重結合を表し、ここでＥとＸは結合して環構造を形成していてもよい。）
で表される、請求項５に記載の液晶組成物。
【請求項７】
更に、一般式（ＩＩ）
【化３】
2018021153.tif 000119
（式中、ＲＩＩ１は炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＡＩＩ１及びＡＩＩ２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられてもよい。）
からなる群より選ばれる基を表し、上記の基（ａ）、基（ｂ）及び基（ｃ）はそれぞれ独立してシアノ基、フッ素原子又は塩素原子で置換されていてもよく、
ＺＩＩ１は単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＹＩＩ１は水素原子、フッ素原子、塩素原子、シアノ基又は炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、また、アルキル基中の１個又は２個以上の水素原子はフッ素原子で置換されていてもよく、
ｍＩＩ１は１、２、３又は４を表すが、ｍＩＩ１が２、３又は４を表す場合、複数存在するＡＩＩ１及びＺＩＩ１は同一であっても異なっていても良い。）
で表される化合物を１種又は２種以上含有する請求項１から６のいずれかに記載の液晶組成物。
【請求項８】
２５℃における誘電率異方性（Δε）が負の値を有する請求項１から７のいずれかに記載の液晶組成物。
【請求項９】
２５℃における誘電率異方性（Δε）が正の値を有する請求項１から８のいずれかに記載の液晶組成物。
【請求項１０】
酸と結合する化合物の含有量の総量が液晶組成物において０．０１質量％から５質量％である請求項１から９のいずれか１項に記載の液晶組成物。
【請求項１１】
β−ジケトン系化合物の含有量の総量が液晶組成物において０．０１質量％から５質量％である請求項１から１０のいずれか１項に記載の液晶組成物。
【請求項１２】
一般式（ＩＩ）で表される化合物の含有量の総量が液晶組成物において５０質量％以上である請求項７から１１のいずれか１項に記載の液晶組成物。
【請求項１３】
２５℃における屈折率異方性（Δｎ）が０．０８から０．１４の範囲であり、２５℃における回転粘性（γ１）が６０から１３０ｍＰａ・ｓの範囲であり、ネマチック相−等方性液体相転移温度（Ｔｎｉ）が６０℃から１２０℃の範囲である請求項１から１２のいずれか１項に記載の液晶組成物。
【請求項１４】
重合性化合物及び／又は酸化防止剤を１種又は２種以上含有する請求項１から１３のいずれか１項に記載の液晶組成物。
【請求項１５】
請求項１から１４のいずれか１項に記載の液晶組成物を用いた液晶表示素子。
【発明の詳細な説明】
【技術分野】
【０００１】
本発明は電気光学的液晶表示材料として有用な液晶組成物に関する。
【背景技術】
【０００２】
液晶表示素子は、時計、電卓をはじめとして、各種測定機器、自動車用パネル、ワードプロセッサー、電子手帳、プリンター、コンピューター、テレビ、時計、広告表示板等に用いられるようになっている。液晶表示方式としては、その代表的なものにＴＮ（twisted nematic）型、ＳＴＮ（super twisted nematic）型、ＴＦＴ（薄膜トランジスタ：thin film transistor）を用いた垂直配向を特徴としたＶＡ（vertucally aligned）型や水平配向を特徴としたＩＰＳ（in-plane switching）型／ＦＦＳ（fringe field switching）型等がある。
【０００３】
これらの表示方式において、ＩＰＳ型、ＥＣＢ型（Electrically Controlled Birefringence）、ＶＡ型、あるいはＣＳＨ（color super homeotropic）型等は、誘電率異方性（Δε）が負の値を示す液晶材料を用いるという特徴を有する。一方、ＴＮ型、ＳＴＮ型又はＩＰＳ型等の水平配向型ディスプレイではΔεが正の液晶組成物が用いられている。近年、Δεが正の液晶組成物を電圧無印加時に垂直に配向させ、ＩＰＳ型／ＦＦＳ型電界を印加する事で表示する駆動方式も報告されている。これら全ての駆動方式において低電圧駆動、高速応答、広い動作温度範囲が求められている。すなわち、Δεの絶対値が大きく、粘度（η）が小さく、高いネマチック相−等方性液体相転移温度（Ｔｎｉ）が要求されている。また、屈折率異方性（Δｎ）とセルギャップ（ｄ）との積であるΔｎ×ｄの設定から、液晶組成物のΔｎをセルギャップに合わせて適当な範囲に調節する必要がある。加えて液晶表示素子をテレビ等へ応用する場合においては高速応答性が重視されるため、γ１の小さい液晶組成物が要求される。個々の表示素子にとってΔεやΔｎ等を最適な値とするために、液晶組成物は数種類から数十種類の化合物から構成されていることが一般的である。
【０００４】
これら液晶組成物の物性における要求に加え、液晶表示素子に用いられる液晶組成物は、水分、空気、熱、光などの外的刺激に対して安定であることが求められる。外的刺激に対する安定性が損なわれると、液晶表示素子に焼き付きや表示ムラ等の表示不良が発生してしまう。焼き付きや表示ムラ等の表示不良を抑えるためには、電圧保持率（ＶＨＲ）が高いことが必須であると一般的に考えられており、そのために、例えば、酸化防止剤、紫外線吸収剤又は光安定剤と特定の化合物とを組み合わせた液晶組成物を使用することが知られている（特許文献１及び特許文献２）。この外的刺激に対する安定性はあらゆる用途において重視され、高いＶＨＲを実現できる液晶組成物の更なる開発が求められていた。
【０００５】
更に、液晶テレビ等の高速応答が要求される液晶組成物においては、Δｎ及びＴｎｉを低下させることなく、ηを十分に小さく、γ１を十分に小さく、弾性定数（Ｋ３３）を大きくすることに加え、高いＶＨＲが求められていた。また、これを用いた焼き付きや表示ムラ等の表示不良がない又は抑制された、表示品位の優れた応答速度の液晶表示素子が求められていた。
【先行技術文献】
【特許文献】
【０００６】
【特許文献１】特開２０１４−８４４６０号
【特許文献２】特開２０１４−８４４６２号
【発明の概要】
【発明が解決しようとする課題】
【０００７】
本発明が解決しようとする課題は、熱や光に対して安定で、高い電圧保持率を維持できる液晶組成物を提供し、更にこれを用いることで表示品位に優れた液晶表示素子を提供することにある。
【課題を解決するための手段】
【０００８】
本発明者は、過去にＶＨＲが低下した液晶表示素子を分析し、ＶＨＲ低下の原因を探った。その結果、液晶表示素子中でストレスを与えた液晶組成物と接する部材に、ごくわずかではあるが酸による腐食と見られる痕跡を見出した。
そこで、本発明者は、酸による腐食を防ぐために、種々の液晶化合物及び種々の化学物質を検討し、特定の機能を有する化合物を用いることにより前記課題を解決することができることを見出し、本発明を完成するに至った。
【０００９】
本発明は、酸と結合する化合物を含有する液晶組成物を提供し、また、当該液晶組成物を用いた液晶表示素子を提供する。
【発明の効果】
【００１０】
本発明の液晶組成物は、熱や光に対して安定で、高い電圧保持率を維持できるため、これを液晶表示素子に用いることにより、表示不良がない又は抑制された、表示品位の優れた液晶表示素子を得られる。
【発明を実施するための形態】
【００１１】
本願発明における液晶組成物は、液晶表示素子中での酸による腐食を防ぐため、酸と結合する化合物を１種又は２種以上含有する。
【００１２】
本発明における、酸と結合する化合物の好ましい例として、金属石鹸を挙げることができる。金属石鹸として、一般式（Ｉ）
【００１３】
【化１】
2018021153.tif 000002
【００１４】
（式中、ＲＩは炭素原子数２から３０の直鎖状又は分岐状のアルキレン基であり、該アルキレン基中の１個又は２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、但し２個以上の−Ｏ−が隣接することはなく、又、アルキレン基中の水素原子がフッ素原子に置換されていてもよく、
ＭＩはリチウム、マグネシウム、カルシウム、バリウム、亜鉛、コバルト、マンガン、ジルコニウム、銅、鉄、ニッケル、アルミニウム又はカリウムを表し、
ｎＩは１，２又は３を表すが、ｎＩが２または３を表す場合、複数存在するＲはそれぞれ独立して、同一であっても異なっていてもよい。）
で表される化合物を挙げることができる。
【００１５】
一般式（Ｉ）において、ＲＩは炭素原子数５〜３０のアルキレン基であることが好ましく、炭素原子数８〜２５のアルキレン基であることが好ましく、炭素原子数１０〜２０のアルキレン基であることが好ましい。また、該アルキレン基は、アルキレン基中の１個又は２個以上の−ＣＨ２−が−ＣＨ＝ＣＨ−、−Ｃ≡Ｃ−、−Ｏ−、−ＣＯ−、−ＣＯＯ−又は−ＯＣＯ−によって置換されていないか、若しくはアルキレン基中の１個又は２個以上の−ＣＨ２−は−ＣＨ＝ＣＨ−で置換されていることが好ましく、アルキレン基中の水素原子がフッ素原子で置換されていないことが好ましい。また、直鎖状であることが好ましい。
【００１６】
一般式（Ｉ）においてＭＩは、酸と結合する能力が高いことからマグネシウム、カルシウム、亜鉛又はバリウムであることが好ましく、カルシウム、亜鉛又はバリウムであることがより好ましい。
【００１７】
本発明の一般式（Ｉ）に示す化合物の好ましい化合物の具体例を以下に示すが、本発明はこれらに限定されるものではない。
【００１８】
一般式（Ｉ）で表される化合物は、一般式（Ｉ−ａ１）〜（Ｉ−ａ１３）及び（Ｉ−ｂ１）〜（Ｉ−ｂ５）で表される化合物であることが好ましい。
【００１９】
【化２】
2018021153.tif 000003
【００２０】
【化３】
2018021153.tif 000004
【００２１】
（式中、Ｍはマグネシウム、カルシウム、亜鉛又はバリウムを表し、ｎは２である。）
とりわけ好ましい化合物として、下記の化合物を挙げることができる。
【００２２】
【化４】
2018021153.tif 000005
【００２３】
本発明における液晶組成物は、金属石鹸として、１種のみを使用することも可能であるが、金属の種類が異なる化合物を２種以上含有することが好ましい。具体的には、第一の金属石鹸と、前記第一の金属石鹸とは金属の種類が異なる第二の金属石鹸を少なくとも含有することが好ましい。金属石鹸を２種以上含有することで、より長期に高い電圧保持率を維持することが可能である。これは、第一の金属石鹸が酸と結合して生成される化合物と、第二の金属石鹸とが反応することで、第一の金属石鹸が再生されることから、より長期的に高い電圧保持率を維持する効果を得られると考えられる。第一の金属石鹸の金属は、酸と結合する能力が高いことからカルシウム、亜鉛又はバリウムであることが好ましい。第二の金属石鹸の金属は、第一の金属石鹸が酸と結合して生成される化合物と反応し、第一の金属石鹸を再生する効果が高いことから、マグネシウム、カルシウム、亜鉛又はバリウムであることが好ましく、また、カルシウム又はバリウムであることがより好ましい。
【００２４】
一般式（Ｉ−ａ１）〜（Ｉ−ａ１３）及び（Ｉ−ｂ１）〜（Ｉ−ｂ５）で表される化合物の中から、第一の金属石鹸、及び第二の金属石鹸を、少なくとも２種類以上組み合わせて用いることが、より長期的に高い電圧保持率を維持する効果を得る観点から好ましい。具体的には、亜鉛及びカルシウムの組み合わせ、及び亜鉛及びバリウムの組み合わせ等が、好ましい組み合わせとして挙げられる。
【００２５】
本発明の液晶組成物は、更に、β−ジケトン系化合を１種又は２種以上含有することが好ましい。βジケトン系化合物の好ましい例として、一般式（ＩＩＩ）
【００２６】
【化５】
2018021153.tif 000006
【００２７】
（式中、Ｅ及びＧは１価の有機基であり、Ｘは水素原子、１価又は２価の有機基であり、破線は一重結合又は二重結合を表し、ここでＥとＸは結合して環構造を形成していてもよい。）
で表される化合物を挙げることができる。
【００２８】
一般式（ＩＩＩ）で表される化合物は、一般式（ＩＩＩ−ａ）で表される化合物であることが好ましい。
【００２９】
【化６】
2018021153.tif 000007
【００３０】
（式中、ＡＩＩＩａ１及びＡＩＩＩａ２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられてもよい。）
からなる群より選ばれる基を表し、上記の基（ａ）、基（ｂ）及び基（ｃ）はそれぞれ独立してシアノ基、フッ素原子又は塩素原子で置換されていてもよく、
ＺＩＩＩａ１、ＺＩＩＩａ２、ＺＩＩＩａ３及びＺＩＩＩａ４はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＲＩＩＩａ１及びＲＩＩＩａ２はそれぞれ独立して水素原子又は炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＩＩＩａ１及びｍＩＩＩａ１はそれぞれ独立して０、１、２、３又は４を表すが、ｎＩＩＩａ１及び／又はｍＩＩＩａ１が２、３又は４を表す場合、複数存在するＡＩＩＩａ１、ＺＩＩＩａ３及び／又はＡＩＩＩａ２、ＺＩＩＩａ４はそれぞれ独立して同一であっても異なっていてもよく、
ＸＩＩＩａは水素原子又は炭素原子数１〜１０のアルキル基を表し、該アルキル基はシアノ基、フッ素原子、塩素原子又は水酸基で置換されていてもよく、あるいは該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ここでＲＩＩＩａ１とＸＩＩＩａは結合して環構造を形成していてもよいが、但し環構造を形成する場合、ｎＩＩＩａ１は０を表す。）
とりわけ好ましい化合物として、一般式（ＩＩＩ−ａ１）〜（ＩＩＩ−ａ５）で表される化合物を挙げることができる。
【００３１】
【化７】
2018021153.tif 000008
【００３２】
液晶組成物中での溶解性を向上させるためには、（ＩＩＩ−ａ４）又は（ＩＩＩ−ａ５）が好ましい。また、より高い電圧保持率を維持するためには、（ＩＩＩ−ａ１）又は（ＩＩＩ−ａ２）が好ましい。
【００３３】
本発明の液晶組成物において、酸と結合する化合物の総量を、組成物中に下限値として、０．００１％以上含有することが好ましく、０．００５％以上含有することが好ましく、０．０１％以上含有することが好ましく、０．０２％以上含有することが好ましく、０．０３％以上含有することが好ましく、０．０５％以上含有することが好ましく、０．０７％以上含有することが好ましく、０．１％以上含有することが好ましく、０．１５％以上含有することが好ましく、０．２％以上含有することが好ましく、０．２５％以上含有することが好ましく、０．３％以上含有することが好ましく、０．５％以上含有することが好ましく、１％以上含有することが好ましい。また、上限値として５％以下含有することが好ましく、３％以下含有することが好ましく、１％以下含有することが好ましく、０．５％以下含有することが好ましく、０．４５％以下含有することが好ましく、０．４％以下含有することが好ましく、０．３５％以下含有することが好ましく、０．３％以下含有することが好ましく、０．２５％以下含有することが好ましく、０．２％以下含有することが好ましく、０．１５％以下含有することが好ましく、０．１％以下含有することが好ましく、０．０７％以下含有することが好ましく、０．０５％以下含有することが好ましく、０．０３％以下含有することが好ましい。より具体的には、０．０１から５質量％含有することが好ましく、０．０１から０．３質量％であることが好ましく、０．０２から０．３質量％であることが更に好ましく、０．０５から０．２５質量％であることが特に好ましい。更に詳述すると、低温における析出の抑制を重視する場合にはその含有量は０．０１から０．１質量％が好ましい。
【００３４】
本発明の液晶組成物において、β−ジケトン系化合物の総量を、組成物中に下限値として、０．００１％以上含有することが好ましく、０．００５％以上含有することが好ましく、０．０１％以上含有することが好ましく、０．０２％以上含有することが好ましく、０．０３％以上含有することが好ましく、０．０５％以上含有することが好ましく、０．０７％以上含有することが好ましく、０．１％以上含有することが好ましく、０．１５％以上含有することが好ましく、０．２％以上含有することが好ましく、０．２５％以上含有することが好ましく、０．３％以上含有することが好ましく、０．５％以上含有することが好ましく、１％以上含有することが好ましい。また、上限値として５％以下含有することが好ましく、３％以下含有することが好ましく、１％以下含有することが好ましく、０．５％以下含有することが好ましく、０．４５％以下含有することが好ましく、０．４％以下含有することが好ましく、０．３５％以下含有することが好ましく、０．３％以下含有することが好ましく、０．２５％以下含有することが好ましく、０．２％以下含有することが好ましく、０．１５％以下含有することが好ましく、０．１％以下含有することが好ましく、０．０７％以下含有することが好ましく、０．０５％以下含有することが好ましく、０．０３％以下含有することが好ましい。より具体的には、０．０１から５質量％含有することが好ましく、０．０１から０．３質量％であることが好ましく、０．０２から０．３質量％であることが更に好ましく、０．０５から０．２５質量％であることが特に好ましい。更に詳述すると、低温における析出の抑制を重視する場合にはその含有量は０．０１から０．１質量％が好ましい。
【００３５】
本発明の液晶組成物において、酸と結合する化合物、及びβ−ジケトン系化合物の総量、すなわち、一般式（Ｉ）及び一般式（ＩＩＩ）の総量を、組成物中に下限値として、０．０１％以上含有することが好ましく、０．０２％以上含有することが好ましく、０．０３％以上含有することが好ましく、０．０５％以上含有することが好ましく、０．０７％以上含有することが好ましく、０．１％以上含有することが好ましく、０．１５％以上含有することが好ましく、０．２％以上含有することが好ましく、０．２５％以上含有することが好ましく、０．３％以上含有することが好ましく、０．５％以上含有することが好ましく、１％以上含有することが好ましい。また、上限値として１０％以下含有することが好ましく、５％以下含有することが好ましく、３％以下含有することが好ましく、１％以下含有することが好ましく、０．５％以下含有することが好ましく、０．４５％以下含有することが好ましく、０．４％以下含有することが好ましく、０．３５％以下含有することが好ましく、０．３％以下含有することが好ましく、０．２５％以下含有することが好ましく、０．２％以下含有することが好ましく、０．１５％以下含有することが好ましく、０．１％以下含有することが好ましく、０．０７％以下含有することが好ましく、０．０５％以下含有することが好ましく、０．０３％以下含有することが好ましい。より具体的には、０．０１から５質量％含有することが好ましく、０．０１から０．３質量％であることが好ましく、０．０２から０．３質量％であることが更に好ましく、０．０５から０．２５質量％であることが特に好ましい。更に詳述すると、低温における析出の抑制を重視する場合にはその含有量は０．０１から０．１質量％が好ましい。
【００３６】
本発明の液晶組成物は、一般式（ＩＩ）で表される化合物を１種又は２種以上含有することが好ましい。
【００３７】
【化８】
2018021153.tif 000009
【００３８】
（式中、ＲＩＩ１は炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＡＩＩ１及びＡＩＩ２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられてもよい。）
からなる群より選ばれる基を表し、上記の基（ａ）、基（ｂ）及び基（ｃ）はそれぞれ独立してシアノ基、フッ素原子又は塩素原子で置換されていてもよく、
ＺＩＩ１は単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＹＩＩ１は水素原子、フッ素原子、塩素原子、シアノ基又は炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、また、アルキル基中の１個又は２個以上の水素原子はフッ素原子で置換されていてもよく、
ｍＩＩ１は１、２、３又は４を表すが、ｍＩＩ１が２、３又は４を表す場合、複数存在するＡＩＩ１及びＺＩＩ１は同一であっても異なっていても良い。）
＜一般式（ＩＩ）で表される化合物の第一態様＞
一般式（ＩＩ）で表される化合物は、誘電率異方性が正のいわゆるｐ型液晶化合物であって、以下の一般式（Ｊ）で示される化合物を挙げることができる。
【００３９】
一般式（ＩＩ）で表される化合物として、一般式（Ｊ）で表される化合物を１種類又は２種類以上含有することが好ましい。これら化合物は誘電的に正の化合物（Δεが２より大きい。）に該当する。
【００４０】
【化９】
2018021153.tif 000010
【００４１】
（式中、ＲＪ１は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＪ１は、０、１、２、３又は４を表し、
ＡＪ１、ＡＪ２及びＡＪ３はそれぞれ独立して、
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、上記の基（ａ）、基（ｂ）及び基（ｃ）はそれぞれ独立してシアノ基、フッ素原子、塩素原子、メチル基、トリフルオロメチル基又はトリフルオロメトキシ基で置換されていても良く、
ＺＪ１及びＺＪ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ｎＪ１が２、３又は４であってＡＪ２が複数存在する場合は、それらは同一であっても異なっていても良く、ｎＪ１が２、３又は４であってＺＪ１が複数存在する場合は、それらは同一であっても異なっていても良く、
ＸＪ１は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。）
一般式（Ｊ）中、ＲＪ１は、炭素原子数１〜８のアルキル基、炭素原子数１〜８のアルコキシ基、炭素原子数２〜８のアルケニル基又は炭素原子数２〜８のアルケニルオキシ基が好ましく、炭素原子数１〜５のアルキル基、炭素原子数１〜５のアルコキシ基、炭素原子数２〜５のアルケニル基又は炭素原子数２〜５のアルケニルオキシ基が好ましく、炭素原子数１〜５のアルキル基又は炭素原子数２〜５のアルケニル基が更に好ましく、炭素原子数２〜５のアルキル基又は炭素原子数２〜３のアルケニル基が更に好ましく、炭素原子数３のアルケニル基（プロペニル基）が特に好ましい。
【００４２】
信頼性を重視する場合にはＲＪ１はアルキル基であることが好ましく、粘性の低下を重視する場合にはアルケニル基であることが好ましい。
【００４３】
また、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【００４４】
アルケニル基としては、式（Ｒ１）から式（Ｒ５）のいずれかで表される基から選ばれることが好ましい。（各式中の黒点はアルケニル基が結合している環構造中の炭素原子を表す。）
【００４５】
【化１０】
2018021153.tif 000011
【００４６】
ＡＪ１、ＡＪ２及びＡＪ３はそれぞれ独立してΔｎを大きくすることが求められる場合には芳香族であることが好ましく、応答速度を改善するためには脂肪族であることが好ましく、トランス−１，４−シクロへキシレン基、１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、それらはフッ素原子により置換されていてもよく、下記の構造を表すことがより好ましく、
【００４７】
【化１１】
2018021153.tif 000012
【００４８】
下記の構造を表すことがより好ましい。
【００４９】
【化１２】
2018021153.tif 000013
【００５０】
ＺＪ１及びＺＪ２はそれぞれ独立して−ＣＨ２Ｏ−、−ＯＣＨ２−、−ＣＦ２Ｏ−、−ＣＨ２ＣＨ２−、−ＣＦ２ＣＦ２−又は単結合を表すことが好ましく、−ＯＣＨ２−、−ＣＦ２Ｏ−、−ＣＨ２ＣＨ２−又は単結合が更に好ましく、−ＯＣＨ２−、−ＣＦ２Ｏ−又は単結合が特に好ましい。
【００５１】
ＸＪ１はフッ素原子又はトリフルオロメトキシ基が好ましく、フッ素原子が好ましい。
【００５２】
ｎＪ１は、０、１、２又は３が好ましく、０、１又は２が好ましく、Δεの改善に重点を置く場合には０又は１が好ましく、Ｔｎｉを重視する場合には１又は２が好ましい。
【００５３】
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類であり、２種類であり、３種類である。またさらに、本発明の別の実施形態では４種類であり、５種類であり、６種類であり、７種類以上である。
【００５４】
本発明の組成物において、一般式（Ｊ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【００５５】
本発明の組成物の総量に対しての一般式（Ｊ）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、本発明の組成物の総量に対して、例えば本発明の一つの形態では９５％であり、８５％であり、７５％であり、６５％であり、５５％であり、４５％であり、３５％であり、２５％である。
【００５６】
本発明の組成物の粘度を低く保ち、応答速度が速い組成物が必要な場合は上記の下限値を低めに、上限値を低めにすることが好ましい。さらに、本発明の組成物のＴｎｉを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【００５７】
信頼性を重視する場合にはＲＪ１はアルキル基であることが好ましく、粘性の低下を重視する場合にはアルケニル基であることが好ましい。
【００５８】
一般式（Ｊ）で表される化合物としては一般式（Ｍ）で表される化合物及び一般式（Ｋ）で表される化合物が好ましい。
【００５９】
本発明の組成物は、一般式（Ｍ）で表される化合物を１種類又は２種類以上含有することが好ましい。これら化合物は誘電的に正の化合物（Δεが２より大きい。）に該当する。
【００６０】
【化１３】
2018021153.tif 000014
【００６１】
（式中、ＲＭ１は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＭ１は、０、１、２、３又は４を表し、
ＡＭ１及びＡＭ２はそれぞれ独立して、
（ａ）  １，４−シクロヘキシレン基（この基中に存在する１個の−ＣＨ２−又は隣接していない２個以上の−ＣＨ２−は−Ｏ−又は−Ｓ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ａ）及び基（ｂ）上の水素原子はそれぞれ独立してシアノ基、フッ素原子又は塩素原子で置換されていても良く、
ＺＭ１及びＺＭ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ｎＭ１が２、３又は４であってＡＭ２が複数存在する場合は、それらは同一であっても異なっていても良く、ｎＭ１が２、３又は４であってＺＭ１が複数存在する場合は、それらは同一であっても異なっていても良く、
ＸＭ１及びＸＭ３はそれぞれ独立して水素原子、塩素原子又はフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。）
一般式（Ｍ）中、ＲＭ１は、炭素原子数１〜８のアルキル基、炭素原子数１〜８のアルコキシ基、炭素原子数２〜８のアルケニル基又は炭素原子数２〜８のアルケニルオキシ基が好ましく、炭素原子数１〜５のアルキル基、炭素原子数１〜５のアルコキシ基、炭素原子数２〜５のアルケニル基又は炭素原子数２〜５のアルケニルオキシ基が好ましく、炭素原子数１〜５のアルキル基又は炭素原子数２〜５のアルケニル基が更に好ましく、炭素原子数２〜５のアルキル基又は炭素原子数２〜３のアルケニル基が更に好ましく、炭素原子数３のアルケニル基（プロペニル基）が特に好ましい。
【００６２】
信頼性を重視する場合にはＲＭ１はアルキル基であることが好ましく、粘性の低下を重視する場合にはアルケニル基であることが好ましい。
【００６３】
また、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【００６４】
アルケニル基としては、式（Ｒ１）から式（Ｒ５）のいずれかで表される基から選ばれることが好ましい。（各式中の黒点はアルケニル基が結合している環構造中の炭素原子を表す。）
【００６５】
【化１４】
2018021153.tif 000015
【００６６】
ＡＭ１及びＡＭ２はそれぞれ独立してΔｎを大きくすることが求められる場合には芳香族であることが好ましく、応答速度を改善するためには脂肪族であることが好ましく、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記の構造を表すことがより好ましく、
【００６７】
【化１５】
2018021153.tif 000016
【００６８】
下記の構造を表すことがより好ましい。
【００６９】
【化１６】
2018021153.tif 000017
【００７０】
ＺＭ１及びＺＭ２はそれぞれ独立して−ＣＨ２Ｏ−、−ＣＦ２Ｏ−、−ＣＨ２ＣＨ２−、−ＣＦ２ＣＦ２−又は単結合を表すことが好ましく、−ＣＦ２Ｏ−、−ＣＨ２ＣＨ２−又は単結合が更に好ましく、−ＣＦ２Ｏ−又は単結合が特に好ましい。
【００７１】
ｎＭ１は、０、１、２又は３が好ましく、０、１又は２が好ましく、Δεの改善に重点を置く場合には０又は１が好ましく、Ｔｎｉを重視する場合には1又は２が好ましい。
【００７２】
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類であり、２種類であり、３種類である。またさらに、本発明の別の実施形態では４種類であり、５種類であり、６種類であり、７種類以上である。
【００７３】
本発明の組成物において、一般式（Ｍ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【００７４】
本発明の組成物の総量に対しての式（Ｍ）で表される化合物の好ましい含有量の下限値は、０％であり、１％であり、１０％であり、２０％であり、３０％であり、４０％であり、５０％であり、５５％であり、６０％であり、６５％であり、７０％であり、７５％であり、８０％である。好ましい含有量の上限値は、本発明の組成物の総量に対して、例えば本発明の一つの形態では９５％であり、８５％であり、７５％であり、６５％であり、５５％であり、４５％であり、３５％であり、２５％である。
【００７５】
本発明の組成物の粘度を低く保ち、応答速度が速い組成物が必要な場合は上記の下限値を低めに、上限値を低めにすることが好ましい。さらに、本発明の組成物のＴｎｉを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【００７６】
一般式（Ｍ）で表される液晶化合物は、具体的には下記一般式（Ｍ−１）及び一般式（Ｍ−２）であることが好ましい。
【００７７】
【化１７】
2018021153.tif 000018
【００７８】
（式中、Ｒ３１は炭素原子数１〜５のアルキル基、炭素原子数２〜５のアルケニル基又は炭素原子数１〜４のアルコキシ基を表し、Ｘ３１及びＸ３２はそれぞれ独立して水素原子又はフッ素原子を表し、Ｙ３１はフッ素原子又はＯＣＦ３を表し、Ｍ３１〜Ｍ３３はそれぞれ独立して、トランス−１，４−シクロへキシレン基又は１，４−フェニレン基を表し、該トランス−１，４−シクロへキシレン基中の１つ又は２つの−ＣＨ２−は酸素原子が直接隣接しないように、−Ｏ−で置換されていてもよく、該フェニレン基中の１つ又は２つの水素原子はフッ素原子で置換されていてもよく、ｎ３１及びｎ３２はそれぞれ独立して０、１又は２を表し、ｎ４１＋ｎ４２は、１、２又は３を表す。）
一般式（Ｍ−１）で表される液晶化合物は、具体的には下記一般式（Ｍ−１−ａ）から一般式（Ｍ−１−ｆ）で表される化合物が好ましい。
【００７９】
【化１８】
2018021153.tif 000019
【００８０】
（式中、Ｒ３１、Ｘ３１、Ｘ３２及びＹ３１は一般式（Ｍ）中のＲ３１、Ｘ３１、Ｘ３２及びＹ３１と同じ意味を表し、Ｘ３４〜Ｘ３９はそれぞれ独立して水素原子又はフッ素原子を表す。）
一般式（Ｍ−２）で表される液晶化合物は、具体的には下記一般式（Ｍ−２−ａ）から一般式（Ｍ−２−ｎ）で表される化合物が好ましい。
【００８１】
【化１９】
2018021153.tif 000020
【００８２】
【化２０】
2018021153.tif 000021
【００８３】
（式中、Ｒ３１、Ｘ３１、Ｘ３２及びＹ３１は一般式（Ｍ）中のＲ３１、Ｘ３１、Ｘ３２及びＹ３１と同じ意味を表し、Ｘ３４〜Ｘ３９はそれぞれ独立して水素原子又はフッ素原子を表す。）
また、一般式（Ｍ）で表される液晶化合物は、具体的には下記一般式（Ｍ−３）から一般式（Ｍ−２６）であることが好ましい。
【００８４】
【化２１】
2018021153.tif 000022
【００８５】
【化２２】
2018021153.tif 000023
【００８６】
（式中、Ｒ３１、Ｘ３１、Ｘ３２及びＹ３１は一般式（Ｍ）中のＲ３１、Ｘ３１、Ｘ３２及びＹ３１と同じ意味を表し、Ｘ３４〜Ｘ３９はそれぞれ独立して水素原子又はフッ素原子を表す。）
本発明の組成物は、一般式（Ｋ）で表される化合物を１種類又は２種類以上含有することが好ましい。これら化合物は誘電的に正の化合物（Δεが２より大きい。）に該当する。
【００８７】
【化２３】
2018021153.tif 000024
【００８８】
（式中、ＲＫ１は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＫ１は、０、１、２、３又は４を表し、
ＡＫ１及びＡＫ２はそれぞれ独立して、
（ａ）  １，４−シクロヘキシレン基（この基中に存在する１個の−ＣＨ２−又は隣接していない２個以上の−ＣＨ２−は−Ｏ−又は−Ｓ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ａ）及び基（ｂ）上の水素原子はそれぞれ独立してシアノ基、フッ素原子又は塩素原子で置換されていても良く、
ＺＫ１及びＺＫ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ｎＫ１が２、３又は４であってＡＫ２が複数存在する場合は、それらは同一であっても異なっていても良く、ｎＫ１が２、３又は４であってＺＫ１が複数存在する場合は、それらは同一であっても異なっていても良く、
ＸＫ１及びＸＫ３はそれぞれ独立して水素原子、塩素原子又はフッ素原子を表し、
ＸＫ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。）
一般式（Ｋ）中、ＲＫ１は、炭素原子数１〜８のアルキル基、炭素原子数１〜８のアルコキシ基、炭素原子数２〜８のアルケニル基又は炭素原子数２〜８のアルケニルオキシ基が好ましく、炭素原子数１〜５のアルキル基、炭素原子数１〜５のアルコキシ基、炭素原子数２〜５のアルケニル基又は炭素原子数２〜５のアルケニルオキシ基が好ましく、炭素原子数１〜５のアルキル基又は炭素原子数２〜５のアルケニル基が更に好ましく、炭素原子数２〜５のアルキル基又は炭素原子数２〜３のアルケニル基が更に好ましく、炭素原子数３のアルケニル基（プロペニル基）が特に好ましい。
【００８９】
信頼性を重視する場合にはＲＫ１はアルキル基であることが好ましく、粘性の低下を重視する場合にはアルケニル基であることが好ましい。
【００９０】
また、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【００９１】
アルケニル基としては、式（Ｒ１）から式（Ｒ５）のいずれかで表される基から選ばれることが好ましい。（各式中の黒点はアルケニル基が結合している環構造中の炭素原子を表す。）
【００９２】
【化２４】
2018021153.tif 000025
【００９３】
ＡＫ１及びＡＫ２はそれぞれ独立してΔｎを大きくすることが求められる場合には芳香族であることが好ましく、応答速度を改善するためには脂肪族であることが好ましく、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記の構造を表すことがより好ましく、
【００９４】
【化２５】
2018021153.tif 000026
【００９５】
下記の構造を表すことがより好ましい。
【００９６】
【化２６】
2018021153.tif 000027
【００９７】
ＺＫ１及びＺＫ２はそれぞれ独立して−ＣＨ２Ｏ−、−ＣＦ２Ｏ−、−ＣＨ２ＣＨ２−、−ＣＦ２ＣＦ２−又は単結合を表すことが好ましく、−ＣＦ２Ｏ−、−ＣＨ２ＣＨ２−又は単結合が更に好ましく、−ＣＦ２Ｏ−又は単結合が特に好ましい。
【００９８】
ｎＫ１は、０、１、２又は３が好ましく、０、１又は２が好ましく、Δεの改善に重点を置く場合には０又は１が好ましく、Ｔｎｉを重視する場合には1又は２が好ましい。
【００９９】
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類であり、２種類であり、３種類である。またさらに、本発明の別の実施形態では４種類であり、５種類であり、６種類であり、７種類以上である。
【０１００】
本発明の組成物において、一般式（Ｋ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１０１】
本発明の組成物の総量に対しての式（Ｋ）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、本発明の組成物の総量に対して、例えば本発明の一つの形態では９５％であり、８５％であり、７５％であり、６５％であり、５５％であり、４５％であり、３５％であり、２５％である。
【０１０２】
本発明の組成物の粘度を低く保ち、応答速度が速い組成物が必要な場合は上記の下限値を低めに、上限値を低めにすることが好ましい。さらに、本発明の組成物のＴｎｉを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０１０３】
一般式（Ｋ）で表される液晶化合物は、具体的には下記一般式（Ｋ−１）及び一般式（Ｋ−２）であることが好ましい。
【０１０４】
【化２７】
2018021153.tif 000028
【０１０５】
（式中、Ｒ４１は炭素原子数１〜５のアルキル基、炭素原子数２〜５のアルケニル基又は炭素原子数１〜４のアルコキシ基を表し、Ｘ４１及びＸ４２はそれぞれ独立して水素原子又はフッ素原子を表し、Ｙ４１はフッ素原子又はＯＣＦ３を表し、Ｍ４１〜Ｍ４３はそれぞれ独立して、トランス−１，４−シクロへキシレン基又は１，４−フェニレン基を表し、該トランス−１，４−シクロへキシレン基中の１つ又は２つの−ＣＨ２−は酸素原子が直接隣接しないように、−Ｏ−で置換されていてもよく、該フェニレン基中の１つ又は２つの水素原子はフッ素原子で置換されていてもよく、ｎ４１及びｎ４２はそれぞれ独立して０、１又は２を表し、ｎ４１＋ｎ４２は、１、２又は３を表す。）
一般式（Ｋ−１）で表される液晶化合物は、具体的には下記一般式（Ｋ−１−ａ）から一般式（Ｋ−１−ｄ）で表される化合物が好ましい。
【０１０６】
【化２８】
2018021153.tif 000029
【０１０７】
（式中、Ｒ４１、Ｘ４１、Ｘ４２及びＹ４１は一般式（Ｋ）中のＲ４１、Ｘ４１、Ｘ４２及びＹ４１と同じ意味を表し、Ｘ４４〜Ｘ４９はそれぞれ独立して水素原子又はフッ素原子を表す。）
一般式（Ｋ−２）で表される液晶化合物は、具体的には下記一般式（Ｋ−２−ａ）から一般式（Ｋ−２−ｇ）で表される化合物が好ましい。
【０１０８】
【化２９】
2018021153.tif 000030
【０１０９】
（式中、Ｒ４１、Ｘ４１、Ｘ４２及びＹ４１は一般式（Ｋ）中のＲ４１、Ｘ４１、Ｘ４２及びＹ４１と同じ意味を表し、Ｘ４４〜Ｘ４９はそれぞれ独立して水素原子又はフッ素原子を表す。）
また、一般式（Ｋ）で表される液晶化合物は、具体的には下記一般式（Ｋ−３）から一般式（Ｋ−５）であることが好ましい。
【０１１０】
【化３０】
2018021153.tif 000031
【０１１１】
（式中、Ｒ４１、Ｘ４１、Ｘ４２及びＹ４１は一般式（Ｋ）中のＲ４１、Ｘ４１、Ｘ４２及びＹ４１と同じ意味を表し、Ｘ４４〜Ｘ４９はそれぞれ独立して水素原子又はフッ素原子を表す。）
＜一般式（ＩＩ）で表される化合物の第二態様＞
一般式（ＩＩ）で表される化合物は、誘電率異方性が負のいわゆるｎ型液晶化合物であって、以下の一般式（Ｎ−１）、一般式（Ｎ−２）及び一般式（Ｎ−３）で示される化合物を挙げることができる。
【０１１２】
一般式（ＩＩ）で表される化合物として、一般式（Ｎ−１）〜一般式（Ｎ−３）で表される化合物群から選ばれる化合物を１種又は２種以上含有することが好ましい。
【０１１３】
【化３１】
2018021153.tif 000032
【０１１４】
（式中、ＲＮ１１、ＲＮ１２、ＲＮ２１、ＲＮ２２、ＲＮ３１及びＲＮ３２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＡＮ１１、ＡＮ１２、ＡＮ２１、ＡＮ２２、ＡＮ３１及びＡＮ３２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、上記の基（ａ）、基（ｂ）及び基（ｃ）はそれぞれ独立してシアノ基、フッ素原子又は塩素原子で置換されていても良く、
ＺＮ１１、ＺＮ１２、ＺＮ２１、ＺＮ２２、ＺＮ３１及びＺＮ３２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＸＮ２１は水素原子又はフッ素原子を表し、
ＴＮ３１は−ＣＨ２−又は酸素原子を表し、
ｎＮ１１、ｎＮ１２、ｎＮ２１、ｎＮ２２、ｎＮ３１及びｎＮ３２はそれぞれ独立して０〜３の整数を表すが、ｎＮ１１＋ｎＮ１２、ｎＮ２１＋ｎＮ２２及びｎＮ３１＋ｎＮ３２はそれぞれ独立して１、２又は３であり、ＡＮ１１〜ＡＮ３２、ＺＮ１１〜ＺＮ３２が複数存在する場合は、それらは同一であっても異なっていても良い。ただし、一般式（Ｎ−２）及び一般式（Ｎ−３）において一般式（Ｎ−１）で表される化合物は除き、また、一般式（Ｎ−３）において一般式（Ｎ−２）で表される化合物は除く。）
一般式（Ｎ−１）、（Ｎ−２）及び（Ｎ−３）で表される化合物は、誘電的に負の化合物（Δεの符号が負で、その絶対値が２より大きい。）に該当するが、Δεが負でその絶対値が３よりも大きな化合物であることが好ましい。
【０１１５】
一般式（Ｎ−１）、（Ｎ−２）及び（Ｎ−３）中、ＲＮ１１、ＲＮ１２、ＲＮ２１、ＲＮ２２、ＲＮ３１及びＲＮ３２はそれぞれ独立して、炭素原子数１〜８のアルキル基、炭素原子数１〜８のアルコキシ基、炭素原子数２〜８のアルケニル基又は炭素原子数２〜８のアルケニルオキシ基が好ましく、炭素原子数１〜５のアルキル基、炭素原子数１〜５のアルコキシ基、炭素原子数２〜５のアルケニル基又は炭素原子数２〜５のアルケニルオキシ基が好ましく、炭素原子数１〜５のアルキル基又は炭素原子数２〜５のアルケニル基が更に好ましく、炭素原子数２〜５のアルキル基又は炭素原子数２〜３のアルケニル基が更に好ましく、炭素原子数３のアルケニル基（プロペニル基）が特に好ましい。中でも、ＲＮ１１及びＲＮ１２の少なくとも１つ以上がアルケニル基を表す化合物と、一般式（Ｉ）で表される化合物とを組み合わせて用いることで、電圧保持率（ＶＨＲ）の低下を顕著に抑えることができる。同様に、ＲＮ２１及びＲＮ２２の少なくとも１つ以上がアルケニル基を表す化合物と一般式（Ｉ）で表される化合物とを組み合わせて用いることで、電圧保持率（ＶＨＲ）の低下を顕著に抑えることができ、また、ＲＮ３１及びＲＮ３２の少なくとも１つ以上がアルケニル基を表す化合物と、一般式（Ｉ）で表される化合物とを組み合わせて用いることで、電圧保持率（ＶＨＲ）の低下を顕著に抑えることができる。
【０１１６】
また、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【０１１７】
アルケニル基としては、式（Ｒ１）から式（Ｒ５）のいずれかで表される基から選ばれることが好ましい。（各式中の黒点は環構造中の炭素原子を表す。）
【０１１８】
【化３２】
2018021153.tif 000033
【０１１９】
ＡＮ１１、ＡＮ１２、ＡＮ２１、ＡＮ２２、ＡＮ３１及びＡＮ３２はそれぞれ独立してΔｎを大きくすることが求められる場合には芳香族であることが好ましく、応答速度を改善するためには脂肪族であることが好ましく、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記の構造を表すことがより好ましく、
【０１２０】
【化３３】
2018021153.tif 000034
【０１２１】
トランス−１，４−シクロへキシレン基又は１，４−フェニレン基を表すことがより好ましい。
【０１２２】
ＺＮ１１、ＺＮ１２、ＺＮ２１、ＺＮ２２、ＺＮ３１及びＺＮ３２はそれぞれ独立して−ＣＨ２Ｏ−、−ＣＦ２Ｏ−、−ＣＨ２ＣＨ２−、−ＣＦ２ＣＦ２−又は単結合を表すことが好ましく、−ＣＨ２Ｏ−、−ＣＨ２ＣＨ２−又は単結合が更に好ましく、−ＣＨ２Ｏ−又は単結合が特に好ましい。
【０１２３】
ＸＮ２１はフッ素原子が好ましい。
【０１２４】
ＴＮ３１は酸素原子が好ましい。
【０１２５】
ｎＮ１１＋ｎＮ１２、ｎＮ２１＋ｎＮ２２及びｎＮ３１＋ｎＮ３２は１又は２が好ましく、ｎＮ１１が１でありｎＮ１２が０である組み合わせ、ｎＮ１１が２でありｎＮ１２が０である組み合わせ、ｎＮ１１が１でありｎＮ１２が１である組み合わせ、ｎＮ１１が２でありｎＮ１２が１である組み合わせ、ｎＮ２１が１でありｎＮ２２が０である組み合わせ、ｎＮ２１が２でありｎＮ２２が０である組み合わせ、ｎＮ３１が１でありｎＮ３２が０である組み合わせ、ｎＮ３１が２でありｎＮ３２が０である組み合わせ、が好ましい。
【０１２６】
本発明の組成物の総量に対しての式（Ｎ−１）で表される化合物の好ましい含有量の下限値は、０％であり、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％であり、２０％である。
【０１２７】
本発明の組成物の総量に対しての式（Ｎ−２）で表される化合物の好ましい含有量の下限値は、０％であり、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％であり、２０％である。
【０１２８】
本発明の組成物の総量に対しての式（Ｎ−３）で表される化合物の好ましい含有量の下限値は、０％であり、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％であり、２０％である。
【０１２９】
本発明の組成物の粘度を低く保ち、応答速度が速い組成物が必要な場合は上記の下限値が低く上限値が低いことが好ましい。さらに、本発明の組成物のＴｎｉを高く保ち、温度安定性の良い組成物が必要な場合は上記の下限値が低く上限値が低いことが好ましい。また、駆動電圧を低く保つために誘電率異方性を大きくしたいときは、上記の下限値を高く上限値が高いことが好ましい。
【０１３０】
本発明の液晶組成物は、一般式（Ｎ−１）として、一般式（ｉ−１）で表される化合物を１種又は２種以上含有することが好ましい。
【０１３１】
【化３４】
2018021153.tif 000035
【０１３２】
（式中、Ａｉ１１、Ａｉ１２及びＡｉ１３はそれぞれ独立して１，４−シクロへキシレン基又は１，４−フェニレン基を表すが、１，４−シクロへキシレン基中に存在する１個の−ＣＨ２−又は隣接していない２個以上の−ＣＨ２−は−Ｏ−又は−Ｓ−に置き換えられてもよく、１，４−フェニレン基中に存在する１個の水素原子はそれぞれ独立してフッ素原子又は塩素原子に置換されてもよく、Ｚｉ１は−ＯＣＨ２−、−ＣＨ２Ｏ−、−ＣＦ２Ｏ−、−ＯＣＦ２−、−ＣＨ２ＣＨ２−又は−ＣＦ２ＣＦ２−を表し、ｍｉ１１及びｍｉ１２はそれぞれ独立して０又は１を表し、ＲＮ１１、ＲＮ１２及びＺＮ１２は、それぞれ独立して一般式（Ｎ−１）におけるＲＮ１１、ＲＮ１２及びＺＮ１２と同じ意味を表す。）
一般式（ｉ−１）で表される化合物は、一般式（ｉ−１Ａ）、一般式（ｉ−１Ｂ）又は一般式（ｉ−１Ｃ）で表される化合物であることが好ましい。
【０１３３】
【化３５】
2018021153.tif 000036
【０１３４】
（式中、ＲＮ１１、ＲＮ１２、Ａｉ１１及びＺｉ１は、それぞれ独立して一般式（ｉ−１）におけるＲＮ１１、ＲＮ１２、Ａｉ１１及びＺｉ１と同じ意味を表す。）
【０１３５】
【化３６】
2018021153.tif 000037
【０１３６】
（式中、ＲＮ１１、ＲＮ１２、Ａｉ１１、Ａｉ１２及びＺｉ１は、それぞれ独立して一般式（ｉ−１）におけるＲＮ１１、ＲＮ１２、Ａｉ１１、Ａｉ１２及びＺｉ１と同じ意味を表す。）
【０１３７】
【化３７】
2018021153.tif 000038
【０１３８】
（式中、ｍｉ１３は１を表し、ＲＮ１１、ＲＮ１２、Ａｉ１１、Ａｉ１２、Ａｉ１３、Ｚｉ１、Ｚｉ２及びｍｉ１１は、それぞれ独立的に一般式（ｉ−１）におけるＲＮ１１、ＲＮ１２、Ａｉ１１、Ａｉ１２、Ａｉ１３、Ｚｉ１、Ｚｉ２及びｍｉ１１と同じ意味を表す。）
一般式（ｉ−１Ａ）で表される化合物としては、下記一般式（ｉ−１Ａ−１）〜一般式（ｉ−１Ａ−４）で表される化合物が好ましい。
【０１３９】
【化３８】
2018021153.tif 000039
【０１４０】
（式中、ＲＮ１１及びＲＮ１２は、それぞれ独立して一般式（ｉ−１）におけるＲＮ１１及びＲＮ１２と同じ意味を表す。）
一般式（ｉ−１Ｂ）で表される化合物としては、下記一般式（ｉ−１Ｂ−１）〜一般式（ｉ−１Ｂ−７）で表される化合物であることが好ましい。
【０１４１】
【化３９】
2018021153.tif 000040
【０１４２】
（式中、ＲＮ１１及びＲＮ１２２は、それぞれ独立して一般式（ｉ−１）におけるＲＮ１１及びＲＮ１２と同じ意味を表す。）
一般式（ｉ−１Ｃ）で表される化合物としては、下記一般式（ｉ−１Ｃ−１）〜一般式（ｉ−１Ｃ−４）で表される化合物であることが好ましく、一般式（ｉ−１Ｃ−１）、及び一般式（ｉ−１Ｃ−２）で表される化合物であることがより好ましい。
【０１４３】
【化４０】
2018021153.tif 000041
【０１４４】
（式中、ＲＮ１１及びＲＮ１２２は、それぞれ独立して一般式（ｉ−１）におけるＲｉ１及びＲｉ２と同じ意味を表す。）
本発明の液晶組成物は、一般式（ｉ）で表される化合物を１種又は２種以上含有することが好ましいが、一般式（ｉ−１Ａ）、一般式（ｉ−１Ｂ）又は一般式（ｉ−１Ｃ）で表される化合物群から選ばれる化合物を１種又は２種以上を含有してもよいし、一般式（ｉ−１Ａ）、一般式（ｉ−１Ｂ）又は一般式（ｉ−１Ｃ）で表される化合物をそれぞれ１種以上含有してもよい。一般式（ｉ−１Ａ）及び一般式（ｉ−１Ｂ）で表される化合物を１種又は２種以上含有することが好ましく、２種から１０種含有することがより好ましい。
【０１４５】
更に詳述すると、一般式（ｉ−１Ａ）、一般式（ｉ−１Ｂ）及び一般式（ｉ−１Ｃ）は一般式（ｉ−１Ａ−１）、一般式（ｉ−１Ｂ−１）及び一般式（ｉ−１Ｃ−１）で表される化合物群から選ばれる化合物を１種又は２種以上含有することが好ましく、一般式（ｉ−１Ａ−１）で表される化合物及び一般式（ｉ−１Ｂ−１）で表される化合物の組み合わせであることがより好ましい。
【０１４６】
また、本発明の液晶組成物は、一般式（ＬＣ３）として、一般式（ｉｉ）で表される化合物を１種又は２種以上含有することが好ましい。
【０１４７】
【化４１】
2018021153.tif 000042
【０１４８】
（式中、Ａｉｉ１、Ａｉｉ２はそれぞれ独立して１，４−シクロへキシレン基又は１，４−フェニレン基を表すが、１，４−シクロへキシレン基中に存在する１個の−ＣＨ２−又は隣接していない２個以上の−ＣＨ２−は−Ｏ−又は−Ｓ−に置き換えられてもよく、１，４−フェニレン基中に存在する１個の水素原子はそれぞれ独立してフッ素原子又は塩素原子に置換されてもよく、ｍｉｉ１及びｍｉｉ２はそれぞれ独立して１又は２を表し、ＲＮ１１及びＲＮ１２は、それぞれ独立して一般式（Ｎ−１）におけるＲＮ１１及びＲＮ１２と同じ意味を表す。）
一般式（ｉｉ−１）として、一般式（ｉｉ−１）で表される化合物を１種又は２種以上含有することが好ましい。
【０１４９】
【化４２】
2018021153.tif 000043
【０１５０】
（式中、ＲＮ１１、ＲＮ１２、Ａｉｉ１及びｍｉｉ１は一般式（ｉｉ）におけるＲＮ１１、ＲＮ１２、Ａｉｉ１及びｍｉｉ１と同じ意味を表す。）
一般式（ｉｉ−１）で表される化合物は、一般式（ＩＩ−２Ａ）又は一般式（ＩＩ−２Ｂ）で表される化合物であることが好ましい。
【０１５１】
【化４３】
2018021153.tif 000044
【０１５２】
（式中、ＲＮ１１、ＲＮ１２及びＡｉｉ１は一般式（ｉｉ）におけるＲＮ１１、ＲＮ１２及びＡｉｉ１と同じ意味を表す。）
【０１５３】
【化４４】
2018021153.tif 000045
【０１５４】
（式中、Ａｉｉ１１及びＡｉｉ１１はそれぞれ独立して１，４−シクロへキシレン基又は１，４−フェニレン基を表すが、１，４−シクロへキシレン基中に存在する１個の−ＣＨ２−又は隣接していない２個以上の−ＣＨ２−は−Ｏ−又は−Ｓ−に置き換えられてもよく、１，４−フェニレン基中に存在する１個の水素原子はそれぞれ独立してフッ素原子又は塩素原子に置換されてもよく、ＲＮ１１及びＲＮ１２は一般式（ｉｉ）におけるＲＮ１１及びＲＮ１２と同じ意味を表す。）
一般式（ｉｉ−１Ａ）で表される化合物としては、下記一般式（ｉｉ−１Ａ−１）及び一般式（ｉｉ−１Ａ−２）で表される化合物が好ましい。
【０１５５】
【化４５】
2018021153.tif 000046
【０１５６】
（式中、ＲＮ１１及びＲＮ１２は、一般式（ｉｉ）におけるＲＮ１１及びＲＮ１２と同じ意味を表す。）
一般式（ｉｉ−１Ｂ）で表される化合物としては、下記一般式（ｉｉ−１Ｂ−１）〜一般式（ｉｉ−１Ｂ−３）で表される化合物であることが好ましい。
【０１５７】
【化４６】
2018021153.tif 000047
【０１５８】
（式中、ＲＮ１１及びＲＮ１２は、一般式（ｉｉ）におけるＲＮ１１及びＲＮ１２と同じ意味を表す。）
本発明の液晶組成物は、一般式（ｉｉ）で表される化合物を１種又は２種以上含有することが好ましいが、一般式（ｉｉ−１Ａ）及び一般式（ｉｉ−１Ｂ）で表される化合物群から選ばれる化合物を１種又は２種以上を含有してもよいし、一般式（ｉｉ−１Ａ）及び一般式（ｉｉ−１Ｂ）で表される化合物をそれぞれ１種以上含有してもよい。一般式（ｉｉ−１Ａ）及び一般式（ｉｉ−１Ｂ）で表される化合物を２種から１０種含有することが好ましい。
【０１５９】
更に詳述すると、一般式（ｉｉ−１Ａ）は一般式（ｉｉ−１Ａ−１）で表される化合物群から選ばれる化合物を１種又は２種以上含有することが好ましく、一般式（ｉｉ−１Ｂ）は一般式（ｉｉ−１Ｂ−１）及び一般式（ｉｉ−１Ｂ−２）で表される化合物群から選ばれる化合物を１種又は２種以上含有することが好ましく、一般式（ｉｉ−１Ａ−１）及び一般式（ｉｉ−１Ｂ−１）で表される化合物の組み合わせであることがより好ましい。
【０１６０】
また、一般式（Ｎ−１）として、下記一般式（ＬＣ３−ｂ）で表される化合物を１種又は２種以上含有することが好ましい。
【０１６１】
【化４７】
2018021153.tif 000048
【０１６２】
（式中、ＲＮ１１、ＲＮ１２、ＡＮ１１、ＡＮ１２及びＺＮ１１はそれぞれ独立して、一般式（Ｎ−１）におけるＲＮ１１、ＲＮ１２、ＡＮ１１、ＡＮ１２及びＺＮ１１と同じ意味を表し、ＸＬＣ３ｂ１〜ＸＬＣ３ｂ４は水素原子又はフッ素原子を表すが、ＸＬＣ３ｂ１及びＸＬＣ３ｂ２、又はＸＬＣ３ｂ３及びＸＬＣ３ｂ４のうちの少なくとも一方の組み合わせは共にフッ素原子を表し、ｍＬＣ３ｂ１は０又は１を表す。ただし、一般式（ＬＣ３−ｂ）において、一般式（ｉ−１）及び一般式（ｉｉ）で表される化合物は除く。）
一般式（ＬＣ３−ｂ）としては、下記一般式（ＬＣ３−ｂ１）〜一般式（ＬＣ３−ｂ１０）を表すことが好ましい。
【０１６３】
【化４８】
2018021153.tif 000049
【０１６４】
（式中、ＲＮ１１及びＲＮ１２はそれぞれ独立して一般式（Ｎ−１）におけるＲＮ１１及びＲＮ１２と同じ意味を表す。）
ＲＮ１１及びＲＮ１２の組み合わせは特に限定されないが、両方がアルキル基を表すもの、両方がアルケニル基を表すもの、いずれか一方がアルキル基を表し、他方がアルケニル基を表すもの、いずれか一方がアルキル基を表し、他方がアルコキシを表すもの、及びいずれか一方がアルキル基をあらわし、他方がアルケニルオキシ基を表すものであることが好ましく、両方がアルキル基を表すもの、及び両方がアルケニル基を表すものであることがより好ましい。
【０１６５】
また、一般式（ＬＣ３−ｂ）としては、下記一般式（ＬＣ３−ｃ）を表すことが好ましい。
【０１６６】
【化４９】
2018021153.tif 000050
【０１６７】
（式中、ＲＮ１１及びＲＮ１２はそれぞれ独立して一般式（Ｎ−１）におけるＲＮ１１及びＲＮ１２と同じ意味を表す。）
一般式（Ｎ−２）で表される化合物は一般式（Ｎ−２−１）〜（Ｎ−２−３）で表される化合物群から選ばれる化合物であることが好ましい。
【０１６８】
【化５０】
2018021153.tif 000051
【０１６９】
（式中、ＲＮ２１１及びＲＮ２２はそれぞれ独立して、一般式（Ｎ−２）におけるＲＮ２１１及びＲＮ２２と同じ意味を表す。）
一般式（Ｎ−３）で表される化合物は一般式（Ｎ−３−１）及び（Ｎ−３−２）で表される化合物群から選ばれる化合物であることが好ましい。
【０１７０】
一般式（Ｎ−３−１）で表される化合物は下記の化合物である。
【０１７１】
【化５１】
2018021153.tif 000052
【０１７２】
（式中、ＲＮ３１及びＲＮ３２はそれぞれ独立して、一般式（Ｎ−３）におけるＲＮ３１及びＲＮ３２と同じ意味を表す。）
＜一般式（ＩＩ）で表される化合物の第三態様＞
第四成分は誘電率異方性が０程度である、いわゆる非極性液晶化合物であり、以下の一般式（Ｌ）で示される化合物を挙げることができる。
【０１７３】
本発明の組成物は、一般式（Ｌ）で表される化合物を１種類又は２種類以上含有することが好ましい。一般式（Ｌ）で表される化合物は誘電的にほぼ中性の化合物（Δεの値が−２〜２）に該当する。
【０１７４】
【化５２】
2018021153.tif 000053
【０１７５】
（式中、ＲＬ１及びＲＬ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＬ１は０、１、２又は３を表し、
ＡＬ１、ＡＬ２及びＡＬ３はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、上記の基（ａ）、基（ｂ）及び基（ｃ）はそれぞれ独立してシアノ基、フッ素原子又は塩素原子で置換されていても良く、
ＺＬ１及びＺＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ｎＬ１が２又は３であってＡＬ２が複数存在する場合は、それらは同一であっても異なっていても良く、ｎＬ１が２又は３であってＺＬ３が複数存在する場合は、それらは同一であっても異なっていても良いが、一般式（Ｊ）、一般式（Ｎ−１）、一般式（Ｎ−２）及び一般式（Ｎ−３）で表される化合物を除く。）
一般式（Ｌ）で表される化合物は単独で用いてもよいが、組み合わせて使用することもできる。組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類であり、３種類であり、４種類であり、５種類であり、６種類であり、７種類であり、８種類であり、９種類であり、１０種類以上である。
【０１７６】
本発明の組成物において、一般式（Ｌ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１７７】
本発明の組成物の総量に対しての式（Ｌ）で表される化合物の好ましい含有量の下限値は、０％であり、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％である。
【０１７８】
本発明の組成物の粘度を低く保ち、応答速度が速い組成物が必要な場合は上記の下限値が高く上限値が高いことが好ましい。さらに、本発明の組成物のＴｎｉを高く保ち、温度安定性の良い組成物が必要な場合は上記の下限値が高く上限値が高いことが好ましい。また、駆動電圧を低く保つために誘電率異方性を大きくしたいときは、上記の下限値を低く上限値が低いことが好ましい。
【０１７９】
信頼性を重視する場合にはＲＬ１及びＲＬ２はともにアルキル基であることが好ましく、化合物の揮発性を低減させることを重視する場合にはアルコキシ基であることが好ましく、粘性の低下を重視する場合には少なくとも一方はアルケニル基であることが好ましい。
【０１８０】
ＲＬ１及びＲＬ２は、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【０１８１】
アルケニル基としては、式（Ｒ１）から式（Ｒ５）のいずれかで表される基から選ばれることが好ましい。（各式中の黒点は環構造中の炭素原子を表す。）
【０１８２】
【化５３】
2018021153.tif 000054
【０１８３】
中でも、ＲＬ１及びＲＬ２の少なくとも１つ以上がアルケニル基を表す化合物と、一般式（Ｉ）で表される化合物とを組み合わせて用いることで、電圧保持率（ＶＨＲ）の低下を顕著に抑えることができる。
【０１８４】
ｎＬ１は応答速度を重視する場合には０が好ましく、ネマチック相の上限温度を改善するためには２又は３が好ましく、これらのバランスをとるためには１が好ましい。また、組成物として求められる特性を満たすためには異なる値の化合物を組み合わせることが好ましい。
【０１８５】
ＡＬ１、ＡＬ２及びＡＬ３はΔｎを大きくすることが求められる場合には芳香族であることが好ましく、応答速度を改善するためには脂肪族であることが好ましく、それぞれ独立してトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記の構造を表すことがより好ましく、
【０１８６】
【化５４】
2018021153.tif 000055
【０１８７】
トランス−１，４−シクロへキシレン基又は１，４−フェニレン基を表すことがより好ましい。
【０１８８】
ＺＬ１及びＺＬ２は応答速度を重視する場合には単結合であることが好ましい。
【０１８９】
分子内のハロゲン原子数は０個又は１個が好ましい。
【０１９０】
一般式（Ｌ）で表される化合物は一般式（Ｌ−１）で表される化合物から選ばれる化合物であることが好ましい。
【０１９１】
【化５５】
2018021153.tif 000056
【０１９２】
（式中、ＲＬ１及びＲＬ２はそれぞれ独立して、一般式（Ｌ）におけるＲＬ１及びＲＬ２と同じ意味を表す。）
ＲＬ１１及びＲＬ１２は、直鎖状の炭素原子数１〜５のアルキル基、直鎖状の炭素原子数１〜４のアルコキシ基及び直鎖状の炭素原子数２〜５のアルケニル基が好ましい。一般式（Ｌ−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１９３】
好ましい含有量の下限値は、本発明の組成物の総量に対して、１％であり、２％であり、３％であり、５％であり、７％であり、１０％であり、１５％であり、２０％であり、２５％であり、３０％であり、３５％であり、４０％であり、４５％であり、５０％であり、５５％である。好ましい含有量の上限値は、本発明の組成物の総量に対して、９５％であり、９０％であり、８５％であり、８０％であり、７５％であり、７０％であり、６５％であり、６０％であり、５５％であり、５０％であり、４５％であり、４０％であり、３５％であり、３０％であり、２５％である。
【０１９４】
本発明の組成物の粘度を低く保ち、応答速度が速い組成物が必要な場合は上記の下限値が高く上限値が高いことが好ましい。さらに、本発明の組成物のＴｎｉを高く保ち、温度安定性の良い組成物が必要な場合は上記の下限値が中庸で上限値が中庸であることが好ましい。また、駆動電圧を低く保つために誘電率異方性を大きくしたいときは、上記の下限値が低く上限値が低いことが好ましい。
【０１９５】
一般式（Ｌ−１）で表される化合物は、一般式（Ｌ−１−１）で表される化合物であることが好ましい。
【０１９６】
【化５６】
2018021153.tif 000057
【０１９７】
（式中、ＲＬ１１は水素原子又はメチル基を表し、ＲＬ２は一般式（Ｌ）中のＲＬ２と同じ意味を表す。）
一般式（Ｌ−１−１）で表される化合物は、式（Ｌ−１−１．１１）〜式（Ｌ−１−１．１３）で表される化合物群から選ばれる化合物であることが好ましく、式（Ｌ−１−１．１２）又は式（Ｌ−１−１．１３）で表される化合物であることが好ましく、特に、式（Ｌ−１−１．１３）で表される化合物であることが好ましい。
【０１９８】
【化５７】
2018021153.tif 000058
【０１９９】
また、一般式（Ｌ−１−１）で表される化合物は、式（Ｌ−１−１．２１）から式（Ｌ−１−１．２４）で表される化合物群から選ばれる化合物であることが好ましく、式（Ｌ−１−１．２２）から式（Ｌ−１−１．２４）で表される化合物であることが好ましい。特に、式（Ｌ−１−１．２２）で表される化合物は本発明の組成物の応答速度を特に改善するため好ましい。また、応答速度よりも高いＴｎｉを求めるときは、式（Ｌ−１−１．２３）又は式（Ｌ−１−１．２４）で表される化合物を用いることが好ましい。
【０２００】
【化５８】
2018021153.tif 000059
【０２０１】
また、一般式（Ｌ−１−１）で表される化合物は、式（Ｌ−１−１．３１）及び式（Ｌ−１−１．４１）で表される化合物群から選ばれる化合物であることが好ましい。
【０２０２】
【化５９】
2018021153.tif 000060
【０２０３】
また、一般式（Ｌ−１）で表される化合物は、一般式（Ｌ−１−２）で表される化合物であることが好ましい。
【０２０４】
【化６０】
2018021153.tif 000061
【０２０５】
（式中Ｒ１２１及びＲ１２２はそれぞれ独立して炭素原子数１〜８のアルキル基又は炭素原子数１〜８のアルコキシ基を表す。）
一般式（Ｌ−１−２）で表される化合物は、式（Ｌ−１−２．１）から式（Ｌ−１−２．１２）で表される化合物群から選ばれる化合物であることが好ましく、式（Ｌ−１−２．１）、式（Ｌ−１−２．３）又は式（Ｌ−１−２．４）で表される化合物であることが好ましい。特に、式（Ｌ−１−２．１）で表される化合物は本発明の組成物の応答速度を特に改善するため好ましい。また、応答速度よりも高いＴｎｉを求めるときは、式（Ｌ−１−２．３）、式（Ｌ−１−２．４）、式（Ｌ−１−２．１１）及び式（Ｌ−１−２．１２）で表される化合物を用いることが好ましい。式（Ｌ−１−２．３）、式（Ｌ−１−２．４）、式（Ｌ−１−２．１１）及び式（Ｌ−１−２．１２）で表される化合物の合計の含有量は、低温での溶解度をよくするために２０％以上にすることは好ましくない。
【０２０６】
【化６１】
2018021153.tif 000062
【０２０７】
また、一般式（Ｌ−１）で表される化合物は、一般式（Ｌ−１−３）及び／又は（Ｌ−１−４）で表される化合物群から選ばれる化合物であることが好ましい。
【０２０８】
【化６２】
2018021153.tif 000063
【０２０９】
（式中Ｒｉｉ３１及びＲｉｉ４１はそれぞれ独立して一般式（Ｌ）中のＲｉｉ２と同じ意味を表す。）
また、一般式（Ｌ）で表される化合物は、下記一般式（Ｌ−２）から一般式（Ｌ−１１）で表される化合物であることが好ましい。本発明の液晶組成物は、一般式（Ｌ）で表される化合物として、一般式（Ｌ−２）から一般式（Ｌ−１１）で表される化合物を１種又は２種以上含有することが好ましい。
【０２１０】
【化６３】
2018021153.tif 000064
【０２１１】
（式中、ＲＬ３１及びＲＬ３２は、炭素原子数１から５のアルキル基又は炭素原子数２から５のアルケニル基、ＲＬ３２は、炭素原子数１から５のアルキル基、炭素原子数１から５のアルコキシル基、炭素原子数２から５のアルケニル基又は炭素原子数２から５のアルケニルオキシ基を表す。）
一般式（Ｌ）で表される化合物は、一般式（Ｌ−４）、一般式（Ｌ−６）、一般式（Ｌ−７）及び一般式（Ｌ−８）から選ばれる化合物であることが好ましく、一般式（Ｌ−６）、一般式（Ｌ−７）及び一般式（Ｌ−８）から選ばれる化合物であることが更に好ましく、一般式（Ｌ−７）及び一般式（Ｌ−８）から選ばれる化合物であることが更に好ましく、一般式（Ｌ−６）及び一般式（Ｌ−８）から選ばれる化合物であることも好ましい。更に詳述すると、大きなΔｎが求められる場合には、一般式（Ｌ−６）、一般式（Ｌ−８）及び一般式（Ｌ−１１）から選ばれる化合物であることが好ましい。
また、一般式（Ｌ−４）、一般式（Ｌ−７）及び一般式（Ｌ−８）で表される化合物においては、ＲＬ３１は炭素原子数１から５のアルキル基又は炭素原子数２から５のアルケニル基、ＲＬ３２は炭素原子数１から５のアルキル基又は炭素原子数１から５のアルコキシ基であることが好ましく、ＲＬ３１は炭素原子数２から５のアルケニル基であることが更に好ましく、炭素原子数２又は３のアルケニル基であることが更に好ましく、一般式（Ｌ−６）で表される化合物においては、ＲＬ３１及びＲＬ３２はそれぞれ独立して炭素原子数１から５のアルキル基又は炭素原子数２から５のアルケニル基であることが好ましい。
【０２１２】
また、一般式（Ｌ）で表される化合物として、一般式（Ｌ−１２）、一般式（Ｌ−１３）又は一般式（Ｌ−１４）で表される化合物を１種又は２種以上含有することも好ましい。
【０２１３】
【化６４】
2018021153.tif 000065
【０２１４】
（式中、ＲＬ５１及びＲＬ５２はそれぞれ独立して炭素原子数１〜５のアルキル基、炭素原子数２〜５のアルケニル基又は炭素原子数１〜４のアルコキシ基を表し、ＸＬ５１及びＸＬ５２はそれぞれ独立してフッ素原子又は水素原子を表し、ＸＬ５１及びＸＬ５２のいずれか一つはフッ素原子であり、他の一つは水素原子である。）
また、一般式（Ｌ）で表される化合物として、一般式（Ｌ−１６．１）から一般式（Ｌ−１６．３）で表される化合物を１種又は２種以上含有してもよい。
【０２１５】
【化６５】
2018021153.tif 000066
【０２１６】
また、一般式（Ｌ）で表される化合物として、一般式（Ｎ−００１）で表される化合物を１種又は２種以上含有してもよい。
【０２１７】
【化６６】
2018021153.tif 000067
【０２１８】
（式中、ＲＮ１及びＲＮ２はそれぞれ独立して炭素原子数１から８のアルキル基、炭素原子数１から８のアルコキシル基、炭素原子数２から８のアルケニル基又は炭素原子数２から８のアルケニルオキシル基を表し、Ｌ１及びＬ２はそれぞれ独立して水素原子、フッ素原子、ＣＨ３又はＣＦ３を表す。ただし、Ｌ１及びＬ２の両方がフッ素原子を表すものを除く。）
ＲＮ１及びＲＮ２は、炭素原子数１から５のアルキル基を表すことが好ましい。
【０２１９】
本発明の液晶組成物は、一般式（ＩＩ）で表される化合物の含有量の総量が組成物中に下限値として、５０％以上含有することが好ましく、８０％以上含有することが好ましく、８５％以上含有することが好ましく、８８％以上含有することが好ましく、９０％以上含有することが好ましく、９２％以上含有することが好ましく、９５％以上含有することが好ましく、９７％以上含有することが好ましく、９８％以上含有することが好ましく、９９％以上含有することが好ましく、実質的に他の化合物を含有しないことが好ましい。また、上限値として、９０％以下含有することが好ましく、９５％以下含有することが好ましく、９８％以下含有することが好ましく、９９％以下含有することが好ましく、実質的に他の化合物を含有しないことが好ましい。実質的にとは、製造時に不可避的に生成する不純物等の意図せず含有する化合物を除くという意味である。
【０２２０】
本発明の液晶組成物は、２５℃において誘電率異方性（Δε）が正の値を有することが好ましく、２５℃における誘電率異方性（Δε）が１．５から２０．０であることが好ましく、１．５から１８．０がより好ましく、１．５から１５．０がより好ましく、１．５から１１がさらに好ましく、１．５から８が特に好ましい
誘電率異方性（Δε）が正の値を有する液晶組成物は、一般式（Ｊ）で表される化合物及び一般式（Ｌ）で表される化合物を含有することが好ましい。より具体的には、一般式（Ｍ）で表される化合物及び一般式（Ｌ−１）で表される化合物を含有することが好ましく、一般式（Ｍ−１）及び／又は一般式（Ｍ−２）で表される化合物及び一般式（Ｌ−１−１）で表される化合物を含有することが好ましい。
【０２２１】
本発明の液晶組成物は、一般式（Ｉ）で表される化合物、一般式（Ｊ）で表される化合物及び一般式（Ｌ）で表される化合物の合計の含有量は、組成物中に下限値として、５％以上含有することが好ましく、８０％以上含有することが好ましく、８５％以上含有することが好ましく、８８％以上含有することが好ましく、９０％以上含有することが好ましく、９２％以上含有することが好ましく、９５％以上含有することが好ましく、９７％以上含有することが好ましく、９８％以上含有することが好ましく、９９％以上含有することが好ましく、実質的に他の化合物を含有しないことが好ましい。また、上限値として、９０％以下含有することが好ましく、９５％以下含有することが好ましく、９８％以下含有することが好ましく、９９％以下含有することが好ましく、実質的に他の化合物を含有しないことが好ましい。実質的にとは、製造時に不可避的に生成する不純物等の意図せず含有する化合物を除くという意味である。
【０２２２】
本発明の液晶組成物は、一般式（Ｉ）で表される化合物、一般式（Ｍ）で表される化合物及び一般式（Ｌ）で表される化合物の合計の含有量は、組成物中に下限値として、５％以上含有することが好ましく、８０％以上含有することが好ましく、８５％以上含有することが好ましく、８８％以上含有することが好ましく、９０％以上含有することが好ましく、９２％以上含有することが好ましく、９５％以上含有することが好ましく、９７％以上含有することが好ましく、９８％以上含有することが好ましく、９９％以上含有することが好ましく、実質的に他の化合物を含有しないことが好ましい。また、上限値として、９０％以下含有することが好ましく、９５％以下含有することが好ましく、９８％以下含有することが好ましく、９９％以下含有することが好ましく、実質的に他の化合物を含有しないことが好ましい。
【０２２３】
本発明の液晶組成物は、一般式（Ｉ）で表される化合物、一般式（Ｊ）で表される化合物及び一般式（Ｌ−１）で表される化合物の合計の含有量は、組成物中に下限値として、５％以上含有することが好ましく、１０％以上含有することが好ましく、１３％以上含有することが好ましく、１５％以上含有することが好ましく、１８％以上含有することが好ましく、２０％以上含有することが好ましく、２３％以上含有することが好ましく、２５％以上含有することが好ましく、２８％以上含有することが好ましく、３０％以上含有することが好ましく、３３％以上含有することが好ましく、３５％以上含有することが好ましく、３８％以上含有することが好ましく、４０％以上含有することが好ましい。また、上限値として、９５％以下含有することが好ましく、９０％以下含有することが好ましく、８８％以下含有することが好ましく、８５％以下含有することが好ましく、８３％以下含有することが好ましく、８０％以下含有することが好ましく、７８％以下含有することが好ましく、７５％以下含有することが好ましく、７３％以下含有することが好ましく、７０％以下含有することが好ましく、６８％以下含有することが好ましく、６５％以下含有することが好ましく、６３％以下含有することが好ましく、６０％以下含有することが好ましく、５５％以下含有することが好ましく、５０％以下含有することが好ましく、４０％以下含有することが好ましい。
【０２２４】
本発明の液晶組成物は、２５℃において誘電率異方性（Δε）が負の値を有することが好ましく、２５℃における誘電率異方性（Δε）が−２．０から−８．０であることが好ましく、−２．０から−６．０が好ましく、−２．０から−５．０がより好ましく、−２．５から−４．０が特に好ましい。
【０２２５】
誘電率異方性（Δε）が負の値を有する液晶組成物は、一般式（Ｎ−１）〜一般式（Ｎ−３）で表される化合物及び一般式（Ｌ）で表される化合物を含有することが好ましい。より具体的には、一般式（Ｎ−１）で表される化合物及び一般式（Ｌ−１）で表される化合物を含有することが好ましく、一般式（Ｎ−１）で表される化合物及び一般式（Ｌ−１−１）で表される化合物を含有することが好ましい。
【０２２６】
本発明の液晶組成物は、一般式（Ｉ）で表される化合物、一般式（Ｎ−１）〜一般式（Ｎ−３）で表される化合物及び一般式（Ｌ）で表される化合物の合計の含有量は、組成物中に下限値として、５％以上含有することが好ましく、８０％以上含有することが好ましく、８５％以上含有することが好ましく、８８％以上含有することが好ましく、９０％以上含有することが好ましく、９２％以上含有することが好ましく、９５％以上含有することが好ましく、９７％以上含有することが好ましく、９８％以上含有することが好ましく、９９％以上含有することが好ましく、実質的に他の化合物を含有しないことが好ましい。また、上限値として、９０％以下含有することが好ましく、９５％以下含有することが好ましく、９８％以下含有することが好ましく、９９％以下含有することが好ましく、実質的に他の化合物を含有しないことが好ましい。
【０２２７】
本発明の液晶組成物は、一般式（Ｉ）で表される化合物、一般式（Ｎ−１）で表される化合物及び一般式（Ｌ）で表される化合物の合計の含有量は、組成物中に下限値として、５％以上含有することが好ましく、８０％以上含有することが好ましく、８５％以上含有することが好ましく、８８％以上含有することが好ましく、９０％以上含有することが好ましく、９２％以上含有することが好ましく、９５％以上含有することが好ましく、９７％以上含有することが好ましく、９８％以上含有することが好ましく、９９％以上含有することが好ましく、実質的に他の化合物を含有しないことが好ましい。また、上限値として、９０％以下含有することが好ましく、９５％以下含有することが好ましく、９８％以下含有することが好ましく、９９％以下含有することが好ましく、実質的に他の化合物を含有しないことが好ましい。
【０２２８】
本発明の液晶組成物は、一般式（Ｉ）で表される化合物、一般式（Ｊ）で表される化合物及び一般式（Ｌ−１）で表される化合物の合計の含有量は、組成物中に下限値として、５％以上含有することが好ましく、１０％以上含有することが好ましく、１３％以上含有することが好ましく、１５％以上含有することが好ましく、１８％以上含有することが好ましく、２０％以上含有することが好ましく、２３％以上含有することが好ましく、２５％以上含有することが好ましく、２８％以上含有することが好ましく、３０％以上含有することが好ましく、３３％以上含有することが好ましく、３５％以上含有することが好ましく、３８％以上含有することが好ましく、４０％以上含有することが好ましい。また、上限値として、９５％以下含有することが好ましく、９０％以下含有することが好ましく、８８％以下含有することが好ましく、８５％以下含有することが好ましく、８３％以下含有することが好ましく、８０％以下含有することが好ましく、７８％以下含有することが好ましく、７５％以下含有することが好ましく、７３％以下含有することが好ましく、７０％以下含有することが好ましく、６８％以下含有することが好ましく、６５％以下含有することが好ましく、６３％以下含有することが好ましく、６０％以下含有することが好ましく、５５％以下含有することが好ましく、５０％以下含有することが好ましく、４０％以下含有することが好ましい。
【０２２９】
本発明の液晶組成物は、２５℃における屈折率異方性（Δｎ）が０．０８から０．１４であるが、０．０９から０．１３がより好ましく、０．０９から０．１２が特に好ましい。更に詳述すると、薄いセルギャップに対応する場合は０．１０から０．１３であることが好ましく、厚いセルギャップに対応する場合は０．０８から０．１０であることが好ましい。
【０２３０】
本発明の液晶組成物は、２５℃における粘度（η）が１０から５０ｍＰａ・ｓであるが、１０から４０ｍＰａ・ｓであることがより好ましく、１０から３５ｍＰａ・ｓであることが特に好ましい。
【０２３１】
本発明の液晶組成物は、２５℃における回転粘性（γ１）が６０から１３０ｍＰａ・ｓであるが、６０から１１０ｍＰａ・ｓであることがより好ましく、６０から１００ｍＰａ・ｓであることが特に好ましい。
【０２３２】
本発明の液晶組成物は、ネマチック相−等方性液体相転移温度（Ｔｎｉ）が６０℃から１２０℃であるが、７０℃から１００℃がより好ましく、７０℃から８５℃が特に好ましい。
【０２３３】
本発明の液晶組成物は、上述の化合物以外に、通常のネマチック液晶、スメクチック液晶、コレステリック液晶、酸化防止剤、紫外線吸収剤、赤外線吸収剤、重合性モノマー又は本発明以外の光安定剤（ＨＡＬＳ）等を含有してもよい。
【０２３４】
例えば、本発明の液晶組成物は、通常のネマチック液晶、スメクチック液晶として、２５℃における誘電率異方性（Δε）が＋２．０から＋５０．０である液晶化合物を含有しても良く、その含有量は０質量％から５０質量％であるが、１質量％から３０質量％であることが好ましく、３質量％から３０質量％であることが好ましく、５質量％から２０質量％であることが好ましい。
【０２３５】
例えば、液晶組成物は重合性モノマーとしてビフェニル誘導体、ターフェニル誘導体等の重合性化合物を０．０１から２質量％含有していてもよい。
【０２３６】
重合性モノマーとしては、一つの反応性基を有する単官能性の重合性化合物、及び二官能又は三官能等の二つ以上の反応性基を有する多官能性の重合性化合物を一種又は二種以上含有してもよい。反応性基を有する重合性化合物はメソゲン性部位を含んでいても、含んでいなくてもよい。
【０２３７】
反応性基を有する重合性化合物において、反応性基は光による重合性を有する置換基が好ましい。
【０２３８】
反応性基を有する重合性化合物のうち、単官能性の反応基を有する重合性化合物として具体的には、下記一般式（ＶＩ）
【０２３９】
【化６７】
2018021153.tif 000068
【０２４０】
（式中、Ｘ３は、水素原子又はメチル基を表し、Ｓｐ３は、単結合、炭素原子数１〜８のアルキレン基又は−Ｏ−（ＣＨ２）ｔ−（式中、ｔは２〜７の整数を表し、酸素原子は芳香環に結合するものとする。）を表し、Ｖは炭素原子数２〜２０の直鎖もしくは分岐多価アルキレン基又は炭素原子数５〜３０の多価環状置換基を表すが、多価アルキレン基中のアルキレン基は酸素原子が隣接しない範囲で酸素原子により置換されていてもよく、炭素原子数５〜２０のアルキル基（基中のアルキレン基は酸素原子が隣接しない範囲で酸素原子により置換されていてもよい。）又は環状置換基により置換されていてもよく、Ｗは水素原子、ハロゲン原子又は炭素原子数１〜８のアルキレン基を表す。）で表される重合性化合物が好ましい。
【０２４１】
上記一般式（ＶＩ）において、Ｘ３は、水素原子又はメチル基を表すが、反応速度を重視する場合には水素原子が好ましく、反応残留量を低減することを重視する場合にはメチル基が好ましい。
【０２４２】
上記一般式（ＶＩ）において、Ｓｐ３は、単結合、炭素原子数１〜８のアルキレン基又は−Ｏ−（ＣＨ２）ｔ−（式中、ｔは２〜７の整数を表し、酸素原子は芳香環に結合するものとする。）を表すが、炭素鎖があまり長くないことが好ましく、単結合又は炭素原子数１〜５のアルキレン基が好ましく、単結合又は炭素原子数１〜３のアルキレン基がより好ましい。また、Ｓｐ３が−Ｏ−（ＣＨ２）ｔ−を表す場合も、ｔは１〜５が好ましく、１〜３がより好ましい。
【０２４３】
上記一般式（ＶＩ）において、Ｖは炭素原子数２〜２０の直鎖もしくは分岐多価アルキレン基又は炭素原子数５〜３０の多価環状置換基を表すが、多価アルキレン基中のアルキレン基は酸素原子が隣接しない範囲で酸素原子により置換されていてもよく、炭素原子数５〜２０のアルキル基（基中のアルキレン基は酸素原子が隣接しない範囲で酸素原子により置換されていてもよい。）又は環状置換基により置換されていてもよく、２つ以上の環状置換基により置換されていることが好ましい。
【０２４４】
一般式（ＶＩ）で表される重合性化合物は更に具体的には、一般式（Ｘ１ａ）
【０２４５】
【化６８】
2018021153.tif 000069
【０２４６】
（式中、Ａ１は水素原子又はメチル基を表し、
Ａ２は単結合又は炭素原子数１〜８のアルキレン基（該アルキレン基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキレン基中の１個又は２個以上の水素原子はそれぞれ独立してフッ素原子、メチル基又はエチル基で置換されていてもよい。）を表し、
Ａ３及びＡ６はそれぞれ独立して水素原子、ハロゲン原子又は炭素原子数１〜１０のアルキル基（該アルキル基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキル基中の１個又は２個以上の水素原子は、それぞれ独立してハロゲン原子又は炭素原子数１〜１７のアルキル基で置換されていてもよい。）を表わし、
Ａ４及びＡ７はそれぞれ独立して水素原子、ハロゲン原子又は炭素原子数１〜１０のアルキル基（該アルキル基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキル基中の１個又は２個以上の水素原子は、それぞれ独立してハロゲン原子又は炭素原子数１〜９のアルキル基で置換されていてもよい。）を表し、
ｐは１〜１０を表し、
Ｂ１、Ｂ２及びＢ３は、それぞれ独立して水素原子、炭素原子数１〜１０の直鎖状若しくは分岐鎖状のアルキル基（該アルキル基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキル基中の１個又は２個以上の水素原子は、それぞれ独立してハロゲン原子又は炭素原子数３〜６のトリアルコキシシリル基で置換されていてもよい。）を表わす化合物が挙げられる。
【０２４７】
また、一般式（ＶＩ）で表される重合性化合物は具体的には、一般式（Ｘ１ｂ）
【０２４８】
【化６９】
2018021153.tif 000070
【０２４９】
（式中、Ａ８は水素原子又はメチル基を表し、
６員環Ｔ１、Ｔ２及びＴ３はそれぞれ独立して
【０２５０】
【化７０】
2018021153.tif 000071
【０２５１】
のいずれか（ただしｑは１から４の整数を表す。）を表し、
ｑは０又は１を表し、
Ｙ１及びＹ２はそれぞれ独立して単結合、−ＣＨ２ＣＨ２−、−ＣＨ２Ｏ−、−ＯＣＨ２−、−ＣＯＯ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−、−ＯＣＨ２ＣＨ２ＣＨ２−、−ＣＨ２＝ＣＨＣＨ２ＣＨ２−又は−ＣＨ２ＣＨ２ＣＨ＝ＣＨ−を表し、
Ｙ３は単結合、−ＣＯＯ−又は−ＯＣＯ−を表し、
Ｂ８は炭素原子数１〜１８の炭化水素基を表す。）で表わす化合物も挙げられる。
【０２５２】
更に、一般式（ＶＩ）で表される重合性化合物は具体的には、一般式（Ｘ１ｃ）
【０２５３】
【化７１】
2018021153.tif 000072
【０２５４】
（式中、Ｒ７０は水素原子又はメチル基を表し、Ｒ７１は縮合環を有する炭化水素基を表す。）で表わす化合物も挙げられる。
【０２５５】
また、  反応性基を有する重合性化合物の内、多官能性の反応基を有する重合性化合物が、下記一般式（ＶＩＩ）
【０２５６】
【化７２】
2018021153.tif 000073
【０２５７】
（式中、Ｘ１及びＸ２はそれぞれ独立して、水素原子又はメチル基を表し、Ｓｐ１及びＳｐ２はそれぞれ独立して、単結合、炭素原子数１〜８のアルキレン基又は−Ｏ−（ＣＨ２）ｓ−（式中、ｓは２〜７の整数を表し、酸素原子は芳香環に結合するものとする。）を表し、Ｕは炭素原子数２〜２０の直鎖もしくは分岐多価アルキレン基又は炭素原子数５〜３０の多価環状置換基を表すが、多価アルキレン基中のアルキレン基は酸素原子が隣接しない範囲で酸素原子により置換されていてもよく、炭素原子数５〜２０のアルキル基（基中のアルキレン基は酸素原子が隣接しない範囲で酸素原子により置換されていてもよい。）又は環状置換基により置換されていてもよく、ｋは１〜５の整数を表す。）で表される重合性化合物が好ましい。
上記一般式（ＶＩＩ）において、Ｘ１及びＸ２はそれぞれ独立して、水素原子又はメチル基を表すが、反応速度を重視する場合には水素原子が好ましく、反応残留量を低減することを重視する場合にはメチル基が好ましい。
【０２５８】
上記一般式（ＶＩＩ）において、Ｓｐ１及びＳｐ２はそれぞれ独立して、単結合、炭素原子数１〜８のアルキレン基又は−Ｏ−（ＣＨ２）ｓ−（式中、ｓは２〜７の整数を表し、酸素原子は芳香環に結合するものとする。）を表すが、炭素鎖があまり長くないことが好ましく、単結合又は炭素原子数１〜５のアルキレン基が好ましく、単結合又は炭素原子数１〜３のアルキレン基がより好ましい。また、Ｓｐ１及びＳｐ２が−Ｏ−（ＣＨ２）ｓ−を表す場合も、ｓは１〜５が好ましく、１〜３がより好ましく、Ｓｐ１及びＳｐ２の少なくとも一方が、単結合であることがより好ましく、いずれも単結合であることが特に好ましい。
【０２５９】
上記一般式（ＶＩＩ）において、Ｕは炭素原子数２〜２０の直鎖もしくは分岐多価アルキレン基又は炭素原子数５〜３０の多価環状置換基を表すが、多価アルキレン基中のアルキレン基は酸素原子が隣接しない範囲で酸素原子により置換されていてもよく、炭素原子数５〜２０のアルキル基（基中のアルキレン基は酸素原子が隣接しない範囲で酸素原子により置換されていてもよい。）、環状置換基により置換されていてもよく、２つ以上の環状置換基により置換されていることが好ましい。
【０２６０】
上記一般式（ＶＩＩ）において、Ｕは具体的には、以下の式（ＶＩＩ−１）から式（ＶＩＩ−５）を表すことが好ましく、式（ＶＩＩ−１）から式（ＶＩＩ−３）を表すことがより好ましく、式（ＶＩＩ−１）を表すことが特に好ましい。
【０２６１】
【化７３】
2018021153.tif 000074
【０２６２】
（式中、両端はＳｐ１又はＳｐ２に結合するものとする。）
Ｕが環構造を有する場合、前記Ｓｐ１及びＳｐ２は少なくとも一方が単結合を表すことが好ましく、両方共に単結合であることも好ましい。
【０２６３】
上記一般式（ＶＩＩ）において、ｋは１〜５の整数を表すが、ｋが１の二官能化合物、又はｋが２の三官能化合物であることが好ましく、二官能化合物であることがより好ましい。
【０２６４】
更に詳述すると、一般式（Ｐ）
【０２６５】
【化７４】
2018021153.tif 000075
【０２６６】
で表される重合性化合物を一種又は二種以上含有することが好ましい。
【０２６７】
一般式（Ｐ）において、Ｘ２０１及びＸ２０２は、それぞれ独立して、水素原子、メチル基又は−ＣＦ３基を表す。Ｘ２０１及びＸ２０２は、いずれも水素原子であるジアクリレート誘導体、いずれもメチル基であるジメタクリレート誘導体が好ましく、一方が水素原子でありもう一方がメチル基である化合物も好ましい。用途により好ましい化合物を用いることができるが、ＰＳＡ表示素子においては、一般式（Ｐ）で表される重合性化合物はメタクリレート誘導体を少なくとも１個有することが好ましく、２個有することも好ましい。
【０２６８】
一般式（Ｐ）において、Ｓｐ２０１及びＳｐ２０２は、それぞれ独立して、単結合、炭素原子数１〜８のアルキレン基又は−Ｏ−（ＣＨ２）ｓ−（式中、ｓは２から７の整数を表し、酸素原子は環に結合するものとする。）を表す。Ｓｐ２０１及びＳｐ２０２は、ＰＳＡ型の液晶表示素子においては少なくとも一方が単結合であることが好ましく、いずれも単結合である化合物又は一方が単結合でもう一方が炭素原子数１〜８のアルキレン基又は−Ｏ−（ＣＨ２）ｓ−であることが好ましく、この場合、炭素原子数１〜４のアルキレン基が好ましく、ｓは１〜４が好ましい。
【０２６９】
一般式（Ｐ）において、Ｍ２０１、Ｍ２０２及びＭ２０３は、それぞれ独立して、トランス−１，４−シクロヘキシレン基（基中の１個又は非隣接の２個以上の−ＣＨ２−は−Ｏ−又は−Ｓ−によって置換されていてもよい。）、１，４−フェニレン基（基中の１個又は非隣接の２個以上の−ＣＨ＝は−Ｎ＝によって置換されていてもよい。）、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表し、基中の水素原子は、それぞれ独立して、フッ素原子、−ＣＦ３基、炭素原子数１から１０のアルキル基、炭素原子数１から１０のアルコキシル基又は式（Ｒ−１）から式（Ｒ−１５）のいずれかによって置換されていてもよい。
【０２７０】
【化７５】
2018021153.tif 000076
【０２７１】
一般式（Ｐ）において、Ｚ２０１及びＺ２０２は、それぞれ独立して、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−（式中、Ｙ１及びＹ２は、それぞれ独立して、フッ素原子又は水素原子を表す。）、−Ｃ≡Ｃ−又は単結合を表すが、−ＣＯＯ−、−ＯＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−Ｃ≡Ｃ−又は単結合が好ましく、−ＣＯＯ−、−ＯＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合が更に好ましい。
【０２７２】
一般式（Ｐ）において、ｎ２０１は、０、１又は２を表すが、０又は１が好ましい。但し、Ｍ２０２及びＺ２０２が複数存在する場合、それぞれ異なっていても良く、同じでもよい。
【０２７３】
一般式（Ｐ）で表される重合性化合物を少なくとも１種含有していても良く、１種〜５種含有することが好ましく、１種〜３種含有することが更に好ましい。
一般式（Ｐ）の含有量は０．０１〜２．００質量％であることが好ましく、０．０５〜１．００質量％であることが更に好ましく、０．１０〜０．５０質量％であることが特に好ましい。
【０２７４】
更に具体的には、一般式（Ｐ）においてｎ２０１が０の場合、Ｓｐ２０１及びＳｐ２０２の間の環構造は、式（ＸＸａ−１）から式（ＸＸａ−５）であることが好ましく、式（ＸＸａ−１）から式（ＸＸａ−３）であることが更に好ましく、式（ＸＸａ−１）又は式（ＸＸａ−２）であることが特に好ましい。但し、式の両端はＳｐ２０１又はＳｐ２０２に結合するものとする。
【０２７５】
【化７６】
2018021153.tif 000077
【０２７６】
これらの骨格を含む一般式（Ｐ）で表される重合性化合物は重合後の配向規制力がＰＳＡ型の液晶表示素子に最適であり、良好な配向状態が得られることから、表示ムラが抑制されるか、又は、全く発生しない効果がある。
【０２７７】
以上のことから、重合性モノマーとして、式（ＸＸ−１）から一般式（ＸＸ−１０）で表される化合物が好ましく、式（ＸＸ−１）から式（ＸＸ−４）が更に好ましい。
【０２７８】
【化７７】
2018021153.tif 000078
【０２７９】
式（ＸＸ−１）から一般式（ＸＸ−１０）中、Ｓｐｘｘは炭素原子数１〜８のアルキレン基又は−Ｏ−（ＣＨ２）ｓ−（式中、ｓは２から７の整数を表し、酸素原子は環に結合するものとする。）を表す。
【０２８０】
式（ＸＸ−１）から一般式（ＸＸ−１０）中、１，４−フェニレン基中の水素原子は、更に、−Ｆ、−Ｃｌ、−ＣＦ３、−ＣＨ３、式（Ｒ−１）から式（Ｒ−１５）のいずれかによって置換されていてもよい。
【０２８１】
一般式（Ｐ）においてｎ２０１が１の場合、例えば、式（Ｐ３１）から式（Ｐ４８）のような重合性化合物が好ましい。
【０２８２】
【化７８】
2018021153.tif 000079
【０２８３】
式（Ｐ３１）から式（Ｐ４８）中の１，４−フェニレン基及びナフタレン基中の水素原子は、更に、−Ｆ、−Ｃｌ、−ＣＦ３、−ＣＨ３、式（Ｒ−１）から式（Ｒ−１５）のいずれかによって置換されていてもよい。
【０２８４】
これらの骨格を含む一般式（Ｐ）で表される重合性化合物は重合後の配向規制力がＰＳＡ型の液晶表示素子に最適であり、良好な配向状態が得られることから、表示ムラが抑制されるか、又は、全く発生しない効果がある。
【０２８５】
一般式（Ｐ）においてｎ２０１が１、なおかつ、式（Ｒ−１）又は式（Ｒ−２）を複数個有する場合、例えば、式（Ｐ３０１）から式（Ｐ３１６）のような重合性化合物が好ましい。
【０２８６】
【化７９】
2018021153.tif 000080
【０２８７】
式（Ｐ３０１）から式（Ｐ３１６）中の１，４−フェニレン基及びナフタレン基中の水素原子は、更に、−Ｆ、−Ｃｌ、−ＣＦ３、−ＣＨ３によって置換されていてもよい。
【０２８８】
一般式（Ｐ）で表される重合性化合物として、例えば、式（Ｉａ−１）〜式（Ｉａ−３１）のような重合性化合物も好ましい。
【０２８９】
【化８０】
2018021153.tif 000081
【０２９０】
【化８１】
2018021153.tif 000082
【０２９１】
【化８２】
2018021153.tif 000083
【０２９２】
【化８３】
2018021153.tif 000084
【０２９３】
また、酸化防止剤は、一般式（Ｈ−１）から一般式（Ｈ−４）で表されるヒンダードフェノールが好ましい。
【０２９４】
【化８４】
2018021153.tif 000085
【０２９５】
一般式（Ｈ−１）から一般式（Ｈ−４）中、ＲＨ１は炭素原子数１から１０のアルキル基、炭素原子数１から１０のアルコキシル基、炭素原子数２から１０のアルケニル基又は炭素原子数２から１０のアルケニルオキシ基を表すが、基中に存在する１個の−ＣＨ２−又は非隣接の２個以上の−ＣＨ２−はそれぞれ独立して−Ｏ−又は−Ｓ−に置換されても良く、また、基中に存在する１個又は２個以上の水素原子はそれぞれ独立してフッ素原子又は塩素原子に置換されてもよい。更に具体的には、炭素原子数２から７のアルキル基、炭素原子数２から７のアルコキシル基、炭素原子数２から７のアルケニル基又は炭素原子数２から７のアルケニルオキシ基であることが好ましく、炭素原子数３から７のアルキル基又は炭素原子数２から７のアルケニル基であることが更に好ましい。
一般式（Ｈ−４）中、ＭＨ４は炭素原子数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていてもよい。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基（１，４−フェニレン基中の任意の水素原子はフッ素原子により置換されていてもよい。）又はトランス−１，４−シクロヘキシレン基を表すが、炭素原子数１から１４のアルキレン基であることが好ましく、揮発性を考慮すると炭素原子数は大きい数値が好ましいが、粘度を考慮すると炭素原子数は大き過ぎない方が好ましいことから、炭素原子数２から１２が更に好ましく、炭素原子数３から１０が更に好ましく、炭素原子数４から１０が更に好ましく、炭素原子数５から１０が更に好ましく、炭素原子数６から１０が更に好ましい。
一般式（Ｈ−１）から一般式（Ｈ−４）中、１，４−フェニレン基中の１個又は非隣接の２個以上の−ＣＨ＝は−Ｎ＝によって置換されていてもよい。また、１，４−フェニレン基中の水素原子はそれぞれ独立して、フッ素原子又は塩素原子で置換されていてもよい。
一般式（Ｈ−１）から一般式（Ｈ−４）中、１，４−シクロヘキシレン基中の１個又は非隣接の２個以上の−ＣＨ２−は−Ｏ−又は−Ｓ−によって置換されていてもよい。また、１，４−シクロヘキシレン基中の水素原子はそれぞれ独立して、フッ素原子又は塩素原子で置換されていてもよい。
更に具体的には、例えば、式（Ｈ−１１）から式（Ｈ−１５）が挙げられる。
【０２９６】
【化８５】
2018021153.tif 000086
【０２９７】
本発明の液晶組成物は、酸化防止剤を１質量ｐｐｍ以上含有してもよいが、１０質量ｐｐｍ以上が好ましく、２０質量ｐｐｍ以上が好ましく、５０質量ｐｐｍ以上が好ましい。酸化防止剤の含有量の上限は１００００質量ｐｐｍであるが、１０００質量ｐｐｍが好ましく、５００質量ｐｐｍが好ましく、１００質量ｐｐｍが好ましい。
【０２９８】
本発明の液晶組成物を用いた液晶表示素子は、表示不良がない又は抑制された、表示品位の優れた応答速度の速いものであり、特に、アクティブマトリックス駆動の液晶表示素子として、例えばＴＮ型、ＯＣＢ型、ＶＡ型、ＶＡ−ＩＰＳ型、ＰＳＶＡ型、ＰＳＡ型、ＦＦＳ型、ＩＰＳ型又はＥＣＢ型に適用できる。なお、ＰＳＶＡ型とＰＳＡ型は実質的に同義である。
【０２９９】
更に、重合性化合物を含有した本発明の液晶組成物は、電圧印加下あるいは電圧無印加下で該液晶組成物中に含有する重合性化合物を重合させて作製した高分子安定化のＶＡ型、ＰＳＡ型、ＴＮ型、ＯＣＢ型、ＥＣＢ型、ＩＰＳ型、ＦＦＳ型又はＶＡ−ＩＰＳ型等の液晶表示素子を提供できる。
【実施例】
【０３００】
以下に実施例を挙げて本発明を更に詳述するが、本発明はこれらの実施例に限定されるものではない。また、以下の実施例及び比較例の組成物における「％」は「質量％」を意味する。
実施例において化合物の記載について以下の略号を用いる。
（側鎖）
−ｎ        −ＣｎＨ２ｎ＋１  炭素数ｎの直鎖状のアルキル基
ｎ−        ＣｎＨ２ｎ＋１−  炭素数ｎの直鎖状のアルキル基
−Ｏｎ      −ＯＣｎＨ２ｎ＋１  炭素数ｎの直鎖状のアルコキシ基
ｎＯ−      ＣｎＨ２ｎ＋１Ｏ−  炭素数ｎの直鎖状のアルコキシ基
−Ｖ        −ＣＨ＝ＣＨ２
Ｖ−        ＣＨ２＝ＣＨ−
−Ｖ１      −ＣＨ＝ＣＨ−ＣＨ３
１Ｖ−      ＣＨ３−ＣＨ＝ＣＨ−
−２Ｖ      −ＣＨ２−ＣＨ２−ＣＨ＝ＣＨ２
Ｖ２−      ＣＨ２＝ＣＨ−ＣＨ２−ＣＨ２−
−２Ｖ１    −ＣＨ２−ＣＨ２−ＣＨ＝ＣＨ−ＣＨ３
１Ｖ２−    ＣＨ３−ＣＨ＝ＣＨ−ＣＨ２−ＣＨ２−
（連結基）
−ＣＦＦＯ−        −ＣＦ２−Ｏ−
−ＯＣＦＦ−        −Ｏ−ＣＦ２−
−１Ｏ−            −ＣＨ２−Ｏ−
−Ｏ１−            −Ｏ−ＣＨ２−
−ＣＯＯ−          −ＣＯＯ−
−ＯＣＯ−          −ＯＣＯ−
（環構造）
【０３０１】
【化８６】
2018021153.tif 000087
【０３０２】
また、一般式（Ｉ）で表される化合物として、以下の式で表される化合物を用いた。
【０３０３】
【化８７】
2018021153.tif 000088
【０３０４】
また、一般式（ＩＩＩ）で表される化合物として、以下の式で表される化合物を用いた。
【０３０５】
【化８８】
2018021153.tif 000089
【０３０６】
実施例中の組成例を、測定した特性は以下の通りである。
【０３０７】
Ｔｎｉ  ：ネマチック相−等方性液体相転移温度（℃）
Δｎ  ：２５℃における屈折率異方性
Δε  ：２５℃における誘電率異方性
γ１  ：２５℃における回転粘性（ｍＰａ・ｓ）
ＶＨＲ（ＵＶ）  ：高圧水銀ランプでＵＶを１５０（Ｊ）照射後の電圧保持率（％）（１Ｖ、６０Ｈｚ、６０℃）。但し、照度は３６５ｎｍで１００ｍＷ／ｃｍ２とした。
（比較例１、実施例１〜実施例３）
以下のＬＣ−Ａの液晶組成物を調製し、その物性値を測定した。液晶組成物の構成とその物性値の結果は表のとおりであった。
【０３０８】
【表１】
2018021153.tif 000090
【０３０９】
実施例１として、液晶組成物ＬＣ−Ａを１００重量部に対して、式（Ｉ−ａ４−Ｚｎ）で表される化合物を０．１重量部添加した液晶組成物ＬＣ−１を調整した。実施例２として、液晶組成物ＬＣ−Ａを１００重量部に対して、式（Ｉ−ａ４−Ｚｎ）で表される化合物を０．０５重量部添加した液晶組成物ＬＣ−２を調整した。実施例３として、液晶組成物ＬＣ−Ａを１００重量部に対して、式（Ｉ−ａ４−Ｚｎ）で表される化合物を０．０５重量部、及び式（Ｉ−ａ４−Ｂａ）で表される化合物を０．０５重量部添加した液晶組成物ＬＣ−３を調整した。また、ＬＣ−Ａを１００重量部の液晶組成物を比較例１とした。ＶＨＲ（ＵＶ）の結果を表に示す。
【０３１０】
【表２】
2018021153.tif 000091
【０３１１】
実施例１〜３は、比較例１よりも十分に高いＶＨＲ（ＵＶ）であり、特に、式（Ｉ−ａ４−Ｚｎ）の化合物及び式（Ｉ−ａ４−Ｂａ）の化合物を共に加えた実施例３で高いＶＨＲ（ＵＶ）を示すことが確認された。また、表示ムラがないことを確認した。また、液晶組成物ＬＣ−１、ＬＣ−２及びＬＣ−３のＴｎｉ、Δｎ、Δε及びγ１の値は、液晶組成物ＬＣ−Ａの値と同じであった。
（比較例２、実施例４〜実施例６）
以下のＬＣ−Ｂの液晶組成物を調製し、その物性値を測定した。液晶組成物の構成とその物性値の結果は表のとおりであった。
【０３１２】
【表３】
2018021153.tif 000092
【０３１３】
実施例４として、液晶組成物ＬＣ−Ｂを１００重量部に対して、（Ｉ−ａ７−Ｚｎ）で表される化合物を０．１重量部添加した液晶組成物ＬＣ−４を調整した。実施例５として、液晶組成物ＬＣ−Ｂを１００重量部に対して、式（Ｉ−ａ７−Ｚｎ）で表される化合物を０．０５重量部添加した液晶組成物ＬＣ−５を調整した。実施例６として、液晶組成物ＬＣ−Ｂを１００重量部に対して、式（Ｉ−ａ７−Ｚｎ）で表される化合物を０．０５重量部、及び式（Ｉ−ａ７−Ｃａ）で表される化合物を０．０５重量部添加した液晶組成物ＬＣ−６を調整した。また、ＬＣ−Ｂを１００重量部の液晶組成物を比較例２とした。ＶＨＲ（ＵＶ）の結果を表に示す。
【０３１４】
【表４】
2018021153.tif 000093
【０３１５】
実施例４〜６は、比較例２よりも十分に高いＶＨＲ（ＵＶ）であり、特に、式（Ｉ−ａ７−Ｚｎ）の化合物及び式（Ｉ−ａ７−Ｃａ）の化合物を共に加えた実施例６で高いＶＨＲ（ＵＶ）を示すことが確認された。また、表示ムラがないことを確認した。また、液晶組成物ＬＣ−４、ＬＣ−５及びＬＣ−６のＴｎｉ、Δｎ、Δε及びγ１の値は、液晶組成物ＬＣ−Ｂの値と同じであった。
（比較例３、実施例７〜９）
以下のＬＣ−Ｃの液晶組成物を調製し、その物性値を測定した。液晶組成物の構成とその物性値の結果は表のとおりであった。
【０３１６】
【表５】
2018021153.tif 000094
【０３１７】
実施例７として、液晶組成物ＬＣ−Ｃを１００重量部に対して、（Ｉ−ａ７−Ｚｎ）で表される化合物を０．１重量部添加した液晶組成物ＬＣ−７を調整した。実施例８として、液晶組成物ＬＣ−Ｃを１００重量部に対して、式（Ｉ−ａ７−Ｚｎ）で表される化合物を０．０５重量部添加した液晶組成物ＬＣ−８を調整した。実施例９として、液晶組成物ＬＣ−Ｃを１００重量部に対して、式（Ｉ−ａ７−Ｚｎ）で表される化合物を０．０５重量部及び式（Ｉ−ａ７−Ｂａ）で表される化合物を０．０５重量部添加した液晶組成物ＬＣ−９を調整した。また、ＬＣ−Ｃを１００重量部の液晶組成物を比較例３とした。ＶＨＲ（ＵＶ）の結果を表に示す。
【０３１８】
【表６】
2018021153.tif 000095
【０３１９】
実施例７〜９は、比較例３よりも十分に高いＶＨＲ（ＵＶ）であり、特に、式（Ｉ−ａ７−Ｚｎ）の化合物及び式（Ｉ−ａ７−Ｂａ）の化合物を共に加えた実施例９で高いＶＨＲ（ＵＶ）を示すことが確認された。また、表示ムラがないことを確認した。また、液晶組成物ＬＣ−７、ＬＣ−８及びＬＣ−９のＴｎｉ、Δｎ、Δε及びγ１の値は、液晶組成物ＬＣ−Ｃの値と同じであった。
（比較例４、実施例１０〜実施例１２）
以下のＬＣ−Ｄの液晶組成物を調製し、その物性値を測定した。液晶組成物の構成とその物性値の結果は表のとおりであった。
【０３２０】
【表７】
2018021153.tif 000096
【０３２１】
実施例１０として、液晶組成物ＬＣ−Ｄを１００重量部に対して、式（Ｉ−ｂ２−Ｚｎ）で表される化合物を０．１重量部添加した液晶組成物ＬＣ−１０を調整した。実施例１１として、液晶組成物ＬＣ−Ｄを１００重量部に対して、式（Ｉ−ｂ２−Ｚｎ）で表される化合物を０．０５重量部添加した液晶組成物ＬＣ−１１を調整した。実施例１２として、液晶組成物ＬＣ−Ｄを１００重量部に対して、式（Ｉ−ｂ２−Ｚｎ）で表される化合物を０．０５重量部及び式（Ｉ−ｂ２−Ｃａ）で表される化合物を０．０５重量部添加した液晶組成物ＬＣ−１２を調整した。また、ＬＣ−Ｄを１００重量部の液晶組成物を比較例４とした。ＶＨＲ（ＵＶ）の結果を表に示す。
【０３２２】
【表８】
2018021153.tif 000097
【０３２３】
実施例１０〜１２は、比較例４よりも十分に高いＶＨＲ（ＵＶ）であり、特に、式（Ｉ−ｂ２−Ｚｎ）の化合物及び式（Ｉ−ｂ２−Ｃａ）の化合物を共に加えた実施例１２で高いＶＨＲ（ＵＶ）を示すことが確認された。また、表示ムラがないことを確認した。また、液晶組成物ＬＣ−１０、ＬＣ−１１及びＬＣ−１２のＴｎｉ、Δｎ、Δε及びγ１の値は、液晶組成物ＬＣ−Ｄの値と同じであった。
（比較例５、実施例１３〜実施例１５）
以下のＬＣ−Ｅの液晶組成物を調製し、その物性値を測定した。液晶組成物の構成とその物性値の結果は表のとおりであった。
【０３２４】
【表９】
2018021153.tif 000098
【０３２５】
実施例１３として、液晶組成物ＬＣ−Ｅを１００重量部に対して、式（Ｉ−ａ４−Ｚｎ）で表される化合物を０．１重量部添加した液晶組成物ＬＣ−１３を調整した。実施例１４として、液晶組成物ＬＣ−Ｅを１００重量部に対して、式（Ｉ−ａ４−Ｚｎ）で表される化合物を０．０５重量部添加した液晶組成物ＬＣ−１４を調整した。実施例１５として、液晶組成物ＬＣ−Ｅを１００重量部に対して、式（Ｉ−ａ４−Ｚｎ）で表される化合物を０．０５重量部及び式（ＩＩＩ−ａ１）で表される化合物を０．０５重量部添加した液晶組成物ＬＣ−１５を調整した。また、ＬＣ−Ｅを１００重量部の液晶組成物を比較例５とした。ＶＨＲ（ＵＶ）の結果を表に示す。
【０３２６】
【表１０】
2018021153.tif 000099
【０３２７】
実施例１３〜１５は、比較例５よりも十分に高いＶＨＲ（ＵＶ）であり、特に、式（Ｉ−ａ４−Ｚｎ）の化合物及び式（ＩＩＩ−ａ１）の化合物を共に加えた実施例１５で高いＶＨＲ（ＵＶ）を示すことが確認された。また、表示ムラがないことを確認した。また、液晶組成物ＬＣ−１３、ＬＣ−１４及びＬＣ−１５のＴｎｉ、Δｎ、Δε及びγ１の値は、液晶組成物ＬＣ−Ｄの値と同じであった。
（比較例６、実施例１６〜実施例１８）
以下のＬＣ−Ｆの液晶組成物を調製し、その物性値を測定した。液晶組成物の構成とその物性値の結果は表のとおりであった。
【０３２８】
【表１１】
2018021153.tif 000100
【０３２９】
実施例１６として、液晶組成物ＬＣ−Ｆを１００重量部に対して、式（Ｉ−ａ７−Ｚｎ）で表される化合物を０．１重量部添加した液晶組成物ＬＣ−１６を調整した。実施例１７として、液晶組成物ＬＣ−Ｆを１００重量部に対して、式（Ｉ−ａ７−Ｚｎ）で表される化合物を０．０５重量部添加した液晶組成物ＬＣ−１７を調整した。実施例１８として、液晶組成物ＬＣ−Ｆを１００重量部に対して、式（Ｉ−ａ７−Ｚｎ）で表される化合物を０．０５重量部及び式（ＩＩＩ−ａ２）で表される化合物を０．０５重量部添加した液晶組成物ＬＣ−１８を調整した。また、ＬＣ−Ｆを１００重量部の液晶組成物を比較例６とした。ＶＨＲ（ＵＶ）の結果を表に示す。
【０３３０】
【表１２】
2018021153.tif 000101
【０３３１】
実施例１６〜１８は、比較例６よりも十分に高いＶＨＲ（ＵＶ）であり、特に、式（Ｉ−ｂ２−Ｚｎ）の化合物及び式（Ｉ−ｂ２−Ｃａ）の化合物を共に加えた実施例１２で高いＶＨＲ（ＵＶ）を示すことが確認された。また、表示ムラがないことを確認した。また、液晶組成物ＬＣ−１０、ＬＣ−１１及びＬＣ−１２のＴｎｉ、Δｎ、Δε及びγ１の値は、液晶組成物ＬＣ−Ｄの値と同じであった。
（応答速度の検討）
液晶組成物ＬＣ−１〜ＬＣ−１８を使用した液晶表示素子の応答速度を測定したところ、テレビ用途としては十分に高速応答であった。なお、セル厚は３．５μｍ、配向膜はＪＡＬＳ２０９６であり、応答速度の測定条件は、Ｖｏｎは６Ｖ、Ｖｏｆｆは１Ｖ、測定温度は２５℃で、ＡＵＴＲＯＮＩＣ−ＭＥＬＣＨＥＲＳ社のＤＭＳ７０３を用いた。
（重合性モノマー添加組成物の評価）
ＬＣ−１を９９．６質量％、重合性モノマーとして式（ＸＸ−２）を０．４質量％で調製した液晶組成物を用いて、ＰＳＶＡ型の液晶表示素子を作製したところ、表示不良がなく、十分に高速応答であることを確認した。また、ＬＣ−１をＬＣ−２〜ＬＣ１８にそれぞれ代えた液晶組成物を用いて、ＰＳＶＡ型の液晶表示素子を作製したところ、表示不良がなく、十分に高速応答であることを確認した。
また、ＬＣ−１を９９．６質量％、重合性モノマーとして式（ＸＸ−４）を０．４質量％で調製した液晶組成物を用いて、ＰＳＶＡ型の液晶表示素子を作製したところ、表示不良がなく、十分に高速応答であることを確認した。また、ＬＣ−１をＬＣ−２〜ＬＣ１８にそれぞれ代えた液晶組成物を用いて、ＰＳＶＡ型の液晶表示素子を作製したところ、表示不良がなく、十分に高速応答であることを確認した。
また、ＬＣ−１を９９．７％、重合性モノマーとして（ＸＸ−４）を０．３％で調製した液晶組成物に、更に酸化防止剤として（Ｈ−１４）を２０ｐｐｍ添加した組成物を用いて、ＰＳＶＡ型の液晶表示素子を作製したところ、表示不良がなく、十分に高速応答であることを確認した。また、ＬＣ−１をＬＣ−２〜ＬＣ１８にそれぞれ代えた液晶組成物を用いて、ＰＳＶＡ型の液晶表示素子を作製したところ、表示不良がなく、十分に高速応答であることを確認した。
また、ＬＣ−１を９９．６質量％、重合性モノマーとして式（Ｐ−３０２）を０．４質量％で調製した液晶組成物を用いて、ＰＳＶＡ型の液晶表示素子を作製したところ、表示不良がなく、十分に高速応答であることを確認した。同様に、ＬＣ−１をＬＣ−２及びＬＣ−３にそれぞれ代えた液晶組成物を用いて、ＰＳＶＡ型の液晶表示素子を作製したところ、表示不良がなく、十分に高速応答であることを確認した。また、ＬＣ−１をＬＣ−２〜ＬＣ１８にそれぞれ代えた液晶組成物を用いて、ＰＳＶＡ型の液晶表示素子を作製したところ、表示不良がなく、十分に高速応答であることを確認した。
また、ＬＣ−１を９９．６質量％、重合性モノマーとして式（ＸＸ−４）を０．４質量％及び式（Ｉａ−３１）を０．１質量％で調製した液晶組成物を用いて、ＰＳＶＡ型の液晶表示素子を作製したところ、表示不良がなく、十分に高速応答であることを確認した。また、ＬＣ−１をＬＣ−２〜ＬＣ１８にそれぞれ代えた液晶組成物を用いて、ＰＳＶＡ型の液晶表示素子を作製したところ、表示不良がなく、十分に高速応答であることを確認した。
（比較例７〜８、実施例１９〜実施例２１）
以下のＬＣ−Ｇの液晶組成物を調製し、その物性値を測定した。液晶組成物の構成とその物性値の結果は表のとおりであった。
【０３３２】
【表１３】
2018021153.tif 000102
【０３３３】
実施例１９として、液晶組成物ＬＣ−Ｇを１００重量部に対して、式（Ｉ−ａ７−Ｚｎ）で表される化合物を０．１０重量部添加した液晶組成物ＬＣ−１９を調整した。実施例２０として、液晶組成物ＬＣ−Ｇを１００重量部に対して、式（Ｉ−ａ７−Ｚｎ）で表される化合物を０．０５重量部添加した液晶組成物ＬＣ−２０を調整した。実施例２１として、液晶組成物ＬＣ−Ｇを１００重量部に対して、式（Ｉ−ａ７−Ｚｎ）で表される化合物を０．０５重量部及び式（ＩＩＩ−ａ３）で表される化合物を０．０５重量部添加した液晶組成物ＬＣ−２１を調整した。また、ＬＣ−Ｇを１００重量部の液晶組成物を比較例７とした。比較例８として、液晶組成物ＬＣ−Ｇを１００重量部に対して、以下の式（ＨＡ）で表される化合物を０．１０重量部添加した液晶組成物ＬＣ−Ｇ１を調整した。ＶＨＲ（ＵＶ）の結果を表に示す。
【０３３４】
【化８９】
2018021153.tif 000103
【０３３５】
【表１４】
2018021153.tif 000104
【０３３６】
実施例１９〜２１は、比較例７よりも十分に高いＶＨＲ（ＵＶ）であり、特に、式（Ｉ−ａ７−Ｚｎ）の化合物及び式（ＩＩＩ−ａ３）の化合物を共に加えた実施例２１で高いＶＨＲ（ＵＶ）を示すことが確認された。また、表示ムラがないことを確認した。また、液晶組成物ＬＣ−１０、ＬＣ−１１及びＬＣ−１２のＴｎｉ、Δｎ、Δε及びγ１の値は、液晶組成物ＬＣ−Ｇの値と同じであった。また、実施例１９〜２１は、式（ＨＡ）で表されるヒンダードアミン構造を有する化合物を添加した比較例８と同等以上の高いＶＨＲ（ＵＶ）であることが確認された。
（比較例９、実施例２２〜実施例２４）
以下のＬＣ−Ｈの液晶組成物を調製し、その物性値を測定した。液晶組成物の構成とその物性値の結果は表のとおりであった。
【０３３７】
【表１５】
2018021153.tif 000105
【０３３８】
実施例２２として、液晶組成物ＬＣ−Ｈを１００重量部に対して、式（Ｉ−ｂ２−Ｚｎ）で表される化合物を０．１重量部添加した液晶組成物ＬＣ−２２を調整した。実施例２３として、液晶組成物ＬＣ−Ｈを１００重量部に対して、式（Ｉ−ｂ２−Ｚｎ）で表される化合物を０．０５重量部添加した液晶組成物ＬＣ−２３を調整した。実施例２４として、液晶組成物ＬＣ−Ｈを１００重量部に対して、式（Ｉ−ｂ２−Ｚｎ）で表される化合物を０．０５重量部及び式（ＩＩＩ−ａ４）を０．０５重量部添加した液晶組成物ＬＣ−２４を調整した。また、ＬＣ−Ｈを１００重量部の液晶組成物を比較例９とした。ＶＨＲ（ＵＶ）の結果を表に示す。
【０３３９】
【表１６】
2018021153.tif 000106
【０３４０】
実施例２２〜２４は、比較例９よりも十分に高いＶＨＲ（ＵＶ）であり、特に、式（Ｉ−ｂ２−Ｚｎ）の化合物及び式（ＩＩＩ−ａ４）の化合物を共に加えた実施例２４で高いＶＨＲ（ＵＶ）を示すことが確認された。また、表示ムラがないことを確認した。また、液晶組成物ＬＣ−２２、ＬＣ−２３及びＬＣ−２４のＴｎｉ、Δｎ、Δε及びγ１の値は、液晶組成物ＬＣ−Ｈの値と同じであった。
（比較例１０、実施例２５〜実施例２７）
以下のＬＣ−Ｉの液晶組成物を調製し、その物性値を測定した。液晶組成物の構成とその物性値の結果は表のとおりであった。
【０３４１】
【表１７】
2018021153.tif 000107
【０３４２】
実施例２５として、液晶組成物ＬＣ−Ｉを１００重量部に対して、式（Ｉ−ａ４−Ｚｎ）で表される化合物を０．１重量部添加した液晶組成物ＬＣ−２５を調整した。実施例２６として、液晶組成物ＬＣ−Ｉを１００重量部に対して、式（Ｉ−ａ４−Ｚｎ）で表される化合物を０．０５重量部添加した液晶組成物ＬＣ−２６を調整した。実施例２７として、液晶組成物ＬＣ−Ｉを１００重量部に対して、式（Ｉ−ａ４−Ｚｎ）で表される化合物を０．０５重量部及び式（ＩＩＩ−ａ５）で表される化合物を０．０５重量部添加した液晶組成物ＬＣ−２７を調整した。また、ＬＣ−Ｉを１００重量部の液晶組成物を比較例１０とした。ＶＨＲ（ＵＶ）の結果を表に示す。
【０３４３】
【表１８】
2018021153.tif 000108
【０３４４】
実施例２５〜２７は、比較例１０よりも十分に高いＶＨＲ（ＵＶ）であり、特に、式（Ｉ−ａ４−Ｚｎ）の化合物及び式（ＩＩＩ−ａ５）の化合物を共に加えた実施例２７で高いＶＨＲ（ＵＶ）を示すことが確認された。また、表示ムラがないことを確認した。また、液晶組成物ＬＣ−２５、ＬＣ−２６及びＬＣ−２７のＴｎｉ、Δｎ、Δε及びγ１の値は、液晶組成物ＬＣ−Ｉの値と同じであった。
（比較例１１、実施例２８〜実施例３０）
以下のＬＣ−Ｊの液晶組成物を調製し、その物性値を測定した。液晶組成物の構成とその物性値の結果は表のとおりであった。
【０３４５】
【表１９】
2018021153.tif 000109
【０３４６】
実施例２８として、液晶組成物ＬＣ−Ｊを１００重量部に対して、式（Ｉ−ｂ２−Ｚｎ）で表される化合物を０．１重量部添加した液晶組成物ＬＣ−２８を調整した。実施例２９として、液晶組成物ＬＣ−Ｊを１００重量部に対して、式（Ｉ−ｂ２−Ｚｎ）で表される化合物を０．０５重量部添加した液晶組成物ＬＣ−２９を調整した。実施例３０として、液晶組成物ＬＣ−Ｊを１００重量部に対して、式（Ｉ−ｂ２−Ｚｎ）で表される化合物を０．０５重量部及び式（Ｉ−ａ４−Ｂａ）で表される化合物を０．０５重量部添加した液晶組成物ＬＣ−３０を調整した。また、ＬＣ−Ｊを１００重量部の液晶組成物を比較例１１とした。ＶＨＲ（ＵＶ）の結果を表に示す。
【０３４７】
【表２０】
2018021153.tif 000110
【０３４８】
実施例２８〜３０は、比較例１１よりも十分に高いＶＨＲ（ＵＶ）であり、特に、式（Ｉ−ｂ２−Ｚｎ）の化合物及び式（Ｉ−ａ４−Ｂａ）の化合物を共に加えた実施例３０で高いＶＨＲ（ＵＶ）を示すことが確認された。また、表示ムラがないことを確認した。また、液晶組成物ＬＣ−２８、ＬＣ−２９及びＬＣ−３０のＴｎｉ、Δｎ、Δε及びγ１の値は、液晶組成物ＬＣ−Ｊの値と同じであった。
（比較例１２、実施例３１〜実施例３３）
以下のＬＣ−Ｋの液晶組成物を調製し、その物性値を測定した。液晶組成物の構成とその物性値の結果は表のとおりであった。
【０３４９】
【表２１】
2018021153.tif 000111
【０３５０】
実施例３１として、液晶組成物ＬＣ−Ｋを１００重量部に対して、式（Ｉ−ａ４−Ｚｎ）で表される化合物を０．１重量部添加した液晶組成物ＬＣ−３１を調整した。実施例３２として、液晶組成物ＬＣ−Ｋを１００重量部に対して、式（Ｉ−ａ４−Ｚｎ）で表される化合物を０．０５重量部添加した液晶組成物ＬＣ−３２を調整した。実施例３３として、液晶組成物ＬＣ−Ｋを１００重量部に対して、式（Ｉ−ａ４−Ｚｎ）で表される化合物を０．０５重量部及び式（Ｉ−ａ７−Ｃａ）で表される化合物を０．０５重量部添加した液晶組成物ＬＣ−３３を調整した。また、ＬＣ−Ｋを１００重量部の液晶組成物を比較例１２とした。ＶＨＲ（ＵＶ）の結果を表に示す。
【０３５１】
【表２２】
2018021153.tif 000112
【０３５２】
実施例３１〜３３は、比較例１４よりも十分に高いＶＨＲ（ＵＶ）であり、特に、式（Ｉ−ａ４−Ｚｎ）の化合物及び式（Ｉ−ａ７−Ｃａ）の化合物を共に加えた実施例３３で高いＶＨＲ（ＵＶ）を示すことが確認された。また、表示ムラがないことを確認した。また、液晶組成物ＬＣ−３１、ＬＣ−３２及びＬＣ−３３のＴｎｉ、Δｎ、Δε及びγ１の値は、液晶組成物ＬＣ−Ｋの値と同じであった。
（比較例１３、実施例３４〜実施例３６）
以下のＬＣ−Ｌの液晶組成物を調製し、その物性値を測定した。液晶組成物の構成とその物性値の結果は表のとおりであった。
【０３５３】
【表２３】
2018021153.tif 000113
【０３５４】
実施例３４として、液晶組成物ＬＣ−Ｌを１００重量部に対して、式（Ｉ−ａ７−Ｚｎ）で表される化合物を０．１重量部添加した液晶組成物ＬＣ−３４を調整した。実施例３５として、液晶組成物ＬＣ−Ｌを１００重量部に対して、式（Ｉ−ａ７−Ｚｎ）で表される化合物を０．０５重量部添加した液晶組成物ＬＣ−３５を調整した。実施例３６として、液晶組成物ＬＣ−Ｌを１００重量部に対して、式（Ｉ−ａ７−Ｚｎ）で表される化合物を０．０５重量部及び式（Ｉ−ａ７−Ｂａ）で表される化合物を０．０５重量部添加した液晶組成物ＬＣ−３６を調整した。また、ＬＣ−Ｌを１００重量部の液晶組成物を比較例１３とした。ＶＨＲ（ＵＶ）の結果を表に示す。
【０３５５】
【表２４】
2018021153.tif 000114
【０３５６】
実施例３４〜３６は、比較例１３よりも十分に高いＶＨＲ（ＵＶ））であり、特に、式（Ｉ−ａ７−Ｚｎ）の化合物及び式（Ｉ−ａ７−Ｂａ）の化合物を共に加えた実施例３６で高いＶＨＲ（ＵＶ）を示すことが確認された。また、表示ムラがないことを確認した。また、液晶組成物ＬＣ−３４、ＬＣ−３５及びＬＣ−３６のＴｎｉ、Δｎ、Δε及びγ１の値は、液晶組成物ＬＣ−Ｌの値と同じであった。
（比較例１４、実施例３７〜実施例３９）
以下のＬＣ−Ｍの液晶組成物を調製し、その物性値を測定した。液晶組成物の構成とその物性値の結果は表のとおりであった。
【０３５７】
【表２５】
2018021153.tif 000115
【０３５８】
実施例３７として、液晶組成物ＬＣ−Ｍを１００重量部に対して、式（Ｉ−ｂ２−Ｚｎ）で表される化合物を０．１重量部添加した液晶組成物ＬＣ−３７を調整した。実施例３８として、液晶組成物ＬＣ−Ｍを１００重量部に対して、式（Ｉ−ｂ２−Ｚｎ）で表される化合物を０．０５重量部添加した液晶組成物ＬＣ−３８を調整した。実施例３９として、液晶組成物ＬＣ−Ｍを１００重量部に対して、式（Ｉ−ｂ２−Ｚｎ）で表される化合物を０．０５重量部及び式（Ｉ−ｂ２−Ｃａ）で表される化合物を０．０５重量部添加した液晶組成物ＬＣ−３９を調整した。また、ＬＣ−Ｍを１００重量部の液晶組成物を比較例１４とした。ＶＨＲ（ＵＶ）の結果を表に示す。
【０３５９】
【表２６】
2018021153.tif 000116
【０３６０】
実施例３７〜３９は、比較例１４よりも十分に高いＶＨＲ（ＵＶ））であり、特に、式（Ｉ−ｂ２−Ｚｎ）の化合物及び式（Ｉ−ｂ２−Ｃａ）の化合物を共に加えた実施例３９で高いＶＨＲ（ＵＶ）を示すことが確認された。また、表示ムラがないことを確認した。また、液晶組成物ＬＣ−３７、ＬＣ−３８及びＬＣ−３９のＴｎｉ、Δｎ、Δε及びγ１の値は、液晶組成物ＬＣ−Ｍの値と同じであった。
また、本発明の液晶組成物ＬＣ−１〜ＬＣ３９は、液晶組成物の基板への注入において、滴下注入（ODF：One Drop Fill）法を行ったときに、滴下痕が発生しなかった。また、これらの液晶表示素子には配向ムラが発生しなかった。更に、駆動時に焼き付きが発生しないことを確認した。
【０３６１】
以上のことから、本発明の液晶組成物は、屈折率異方性（Δｎ）及びネマチック相−等方性液体相転移温度（Ｔｎｉ）を低下させることなく、回転粘性（γ１）が十分に小さく、滴下痕や配向ムラが発生せず、十分に高いＶＨＲ（ＵＶ）を得られることがわかった。本発明の液晶組成物を用いた液晶表示素子は表示不良がない又は抑制された、表示品位の優れた応答速度の速いものであることが確認された。